(57)【要約】  本発明は、透明樹脂中の最大吸収波長が７６０〜９００ｎｍ、４３５〜４８０ｎｍの平均透過率Ｔ４３５−４８０ａｖｅＴＲ、４８０〜５９０ｎｍの平均透過率Ｔ４８０−５９０ａｖｅＴＲが９０％以上、ジクロロメタン中の最大吸収波長が７６０〜９００ｎｍ、４３５〜４８０ｎｍの平均透過率Ｔ４３５−４８０ａｖｅＤＣＭが９５％以上、４８０〜５９０ｎｍの平均透過率Ｔ４８０−５９０ａｖｅＤＣＭが９７％以上、Ｔ４３５−４８０ａｖｅＤＣＭとＴ４３５−４８０ａｖｅＴＲの差およびＴ４８０−５９０ａｖｅＤＣＭとＴ４８０−５９０ａｖｅＴＲの差が１０．５％以下の近赤外線吸収色素と透明樹脂を含有する吸収層と、反射層を備え、入射角６０度、８００〜９００ｎｍの平均透過率が５％以下である学フィルタに関する。
2019151348.tif 000002
【特許請求の範囲】
【請求項１】
下記（ｉ−１）〜（ｉ−５）を満足する近赤外線吸収色素（Ａ）と透明樹脂を含有する吸収層と、反射層とを備え、
下記（ii−１）を満足する光学フィルタ。
（ｉ−１）前記透明樹脂に含有させて測定される波長４００〜１１００ｎｍの分光透過率曲線において、最大吸収波長λｍａｘ（Ａ）ＴＲが７６０〜９００ｎｍの波長領域にある。
（ｉ−２）前記透明樹脂に最大吸収波長λｍａｘ（Ａ）ＴＲにおける透過率が１０％となるように含有させて測定される、波長４００〜１１００ｎｍの分光透過率曲線において、４３５〜４８０ｎｍの波長領域の光の平均透過率Ｔ４３５−４８０ａｖｅ（Ａ）ＴＲおよび４８０〜５９０ｎｍの波長領域の光に対する平均透過率Ｔ４８０−５９０ａｖｅ（Ａ）ＴＲがともに９０％以上である。
（ｉ−３）ジクロロメタンに溶解して測定される波長４００〜１１００ｎｍの分光透過率曲線において、最大吸収波長λｍａｘ（Ａ）ＤＣＭが７６０〜９００ｎｍの波長領域にある。
（ｉ−４）ジクロロメタンに最大吸収波長λｍａｘ（Ａ）ＤＣＭにおける透過率が１０％となるように含有させて測定される、波長４００〜１１００ｎｍの分光透過率曲線において、４３５〜４８０ｎｍの波長領域の光の平均透過率Ｔ４３５−４８０ａｖｅ（Ａ）ＤＣＭが９５％以上、かつ、４８０〜５９０ｎｍの波長領域の光に対する平均透過率Ｔ４８０−５９０ａｖｅ（Ａ）ＤＣＭが９７％以上である。
（ｉ−５）平均透過率Ｔ４３５−４８０ａｖｅ（Ａ）ＤＣＭと平均透過率Ｔ４３５−４８０ａｖｅ（Ａ）ＴＲの差および平均透過率Ｔ４８０−５９０ａｖｅ（Ａ）ＤＣＭと平均透過率Ｔ４８０−５９０ａｖｅ（Ａ）ＴＲの差がともに１０．５％以下である。
（ii−１）入射角６０度において８００〜９００ｎｍの波長領域の光の平均透過率が５％以下である。
【請求項２】
前記近赤外線吸収色素（Ａ）は、前記透明樹脂に含有させたときの質量吸光係数が１９００／（ｃｍ・質量％）以上である請求項１に記載の光学フィルタ。
【請求項３】
前記近赤外線吸収色素（Ａ）はシアニン系色素を含む請求項１または２に記載の光学フィルタ。
【請求項４】
前記近赤外線吸収色素（Ａ）は下記式（Ａ１）または式（Ａ２）で表されるシアニン系色素を含む請求項１〜３のいずれか１項に記載の光学フィルタ。
【化１】
2019151348.tif 000050
ただし、式（Ａ１）および（Ａ２）中の記号は以下のとおりである。
Ｒ１０１〜Ｒ１０９およびＲ１２１〜Ｒ１３１は、それぞれ独立に水素原子、ハロゲン原子、置換基を有してもよい炭素数１〜１５のアルキル基もしくはアルコキシ基、または、炭素数５〜２０のアリール基を示す。Ｒ１１０〜１１４およびＲ１３２〜１３６は、それぞれ独立に水素原子、ハロゲン原子、または、炭素数１〜１５のアルキル基もしくはアルコキシ基を示す。
各式に含まれる複数のＲ１０１〜Ｒ１０９およびＲ１２１〜Ｒ１３１は、互いに同じであってもよく、異なっていてもよい。
Ｘ−は一価のアニオンを示す。
ｎ１およびｎ２は０または１である。−（ＣＨ２）ｎ１−を含む炭素環、および、−（ＣＨ２）ｎ２−を含む炭素環に結合する水素原子はハロゲン原子、置換基を有してもよい炭素数１〜１５のアルキル基または炭素数５〜２０のアリール基で置換されていてもよい。
【請求項５】
前記透明樹脂は、ポリエステル樹脂、ポリカーボネート樹脂、ポリイミド樹脂およびアクリルイミド樹脂から選ばれる少なくとも１種を含む請求項１〜４のいずれか１項に記載の光学フィルタ。
【請求項６】
前記吸収層は、さらに、前記透明樹脂に含有させて測定される波長４００〜１１００ｎｍの分光透過率曲線において、最大吸収波長λｍａｘ（Ｄ）ＴＲが６８０〜７５０ｎｍの波長領域にある近赤外線吸収色素（Ｄ）を含み、下記（ii−２）〜（ii−６）を満足する請求項１〜５のいずれか１項に記載の光学フィルタ。
（ii−２）入射角０度において４３５〜４８０ｎｍの波長領域の光の平均透過率が７０％以上である。
（ii−３）入射角０度において４９０〜５８０ｎｍの波長領域の光の平均透過率が８４％以上である。
（ii−４）入射角６０度において８００〜９００ｎｍの波長領域の光の平均透過率が１％以下である。
（ii−５）入射角６０度において８００〜９００ｎｍの波長領域の光の最大透過率が１０％以下である。
（ii−６）入射角０度で透過率が２０％を示す波長の短波長側の波長λＳＨＴ２０−０°が６４０〜６９０ｎｍの波長領域にあり、入射角３０度で透過率が２０％を示す波長の短波長側の波長λＳＨＴ２０−３０°と、波長λＳＨＴ２０−０°との差が１０ｎｍ以下である。
【請求項７】
前記近赤外線吸収色素（Ｄ）は、下式（Ｉ）〜（ＩＩＩ）のいずれかで示される化合物である請求項６に記載の光学フィルタ。
【化２】
2019151348.tif 000051
ただし、式（Ｉ）中の記号は以下のとおりである。
Ｒ２４およびＲ２６は、それぞれ独立して、水素原子、ハロゲン原子、水酸基、炭素数１〜６のアルキル基もしくはアルコキシ基、炭素数１〜１０のアシルオキシ基、−ＮＲ２７Ｒ２８（Ｒ２７およびＲ２８は、それぞれ独立して、水素原子、炭素数１〜２０のアルキル基、−Ｃ（＝Ｏ）−Ｒ２９（Ｒ２９は、水素原子、置換基を有していてもよい炭素数１〜２０のアルキル基もしくは炭素数６〜１１のアリール基または、置換基を有していてもよく、炭素原子間に酸素原子を有していてもよい炭素数７〜１８のアルアリール基）、−ＮＨＲ３０、または、−ＳＯ２−Ｒ３０（Ｒ３０は、それぞれ１つ以上の水素原子がハロゲン原子、水酸基、カルボキシ基、スルホ基、またはシアノ基で置換されていてもよく、炭素原子間に不飽和結合、酸素原子、飽和もしくは不飽和の環構造を含んでよい炭素数１〜２５の炭化水素基）を示す。）、または、下記式（Ｓ）で示される基（Ｒ４１、Ｒ４２は、独立して、水素原子、ハロゲン原子、または炭素数１〜１０のアルキル基もしくはアルコキシ基を示す。ｋは２または３である。）を示す。
【化３】
2019151348.tif 000052
Ｒ２１とＲ２２、Ｒ２２とＲ２５、およびＲ２１とＲ２３は、互いに連結して窒素原子と共に員数が５または６のそれぞれ複素環Ａ、複素環Ｂ、および複素環Ｃを形成してもよい。
複素環Ａが形成される場合のＲ２１とＲ２２は、これらが結合した２価の基−Ｑ−として、水素原子が炭素数１〜６のアルキル基、炭素数６〜１０のアリール基または置換基を有していてもよい炭素数１〜１０のアシルオキシ基で置換されてもよいアルキレン基、またはアルキレンオキシ基を示す。
複素環Ｂが形成される場合のＲ２２とＲ２５、および複素環Ｃが形成される場合のＲ２１とＲ２３は、これらが結合したそれぞれ２価の基−Ｘ１−Ｙ１−および−Ｘ２−Ｙ２−（窒素に結合する側がＸ１およびＸ２）として、Ｘ１およびＸ２がそれぞれ下記式（１ｘ）または（２ｘ）で示される基であり、Ｙ１およびＹ２がそれぞれ下記式（１ｙ）〜（５ｙ）から選ばれるいずれかで示される基である。Ｘ１およびＸ２が、それぞれ下記式（２ｘ）で示される基の場合、Ｙ１およびＹ２はそれぞれ単結合であってもよく、その場合、炭素原子間に酸素原子を有してもよい。
【化４】
2019151348.tif 000053
式（１ｘ）中、４個のＺは、それぞれ独立して水素原子、水酸基、炭素数１〜６のアルキル基もしくはアルコキシ基、または−ＮＲ３８Ｒ３９（Ｒ３８およびＲ３９は、それぞれ独立して、水素原子または炭素数１〜２０のアルキル基を示す）を示す。Ｒ３１〜Ｒ３６はそれぞれ独立して水素原子、炭素数１〜６のアルキル基または炭素数６〜１０のアリール基を、Ｒ３７は炭素数１〜６のアルキル基または炭素数６〜１０のアリール基を示す。
Ｒ２７、Ｒ２８、Ｒ２９、Ｒ３１〜Ｒ３７、複素環を形成していない場合のＲ２１〜Ｒ２３、およびＲ２５は、これらのうちの他のいずれかと互いに結合して５員環または６員環を形成してもよい。Ｒ３１とＲ３６、Ｒ３１とＲ３７は直接結合してもよい。
複素環を形成していない場合の、Ｒ２１およびＲ２２は、それぞれ独立して、水素原子、置換基を有していてもよい炭素数１〜６のアルキル基もしくはアリル基、または置換基を有していてもよい炭素数６〜１１のアリール基もしくはアルアリール基を示す。複素環を形成していない場合の、Ｒ２３およびＲ２５は、それぞれ独立して、水素原子、ハロゲン原子、または、炭素数１〜６のアルキル基もしくはアルコキシ基を示す。
【化５】
2019151348.tif 000054
ただし、式（ＩＩ）中の記号は以下のとおりである。
環Ｚは、それぞれ独立して、ヘテロ原子を環中に０〜３個有し、かつ置換されていてもよい、５員または６員環であり、
Ｒ１とＲ２、Ｒ２とＲ３、およびＲ１と環Ｚを構成する炭素原子またはヘテロ原子は、互いに連結して窒素原子とともにそれぞれヘテロ環Ａ１、ヘテロ環Ｂ１およびヘテロ環Ｃ１を形成していてもよく、ヘテロ環を形成していない場合、Ｒ１およびＲ２は、それぞれ独立して、水素原子、ハロゲン原子、または、炭素原子間に不飽和結合、ヘテロ原子、飽和もしくは不飽和の環構造を含んでよく、置換基を有してもよい炭化水素基を示し、Ｒ３およびＲ４は、それぞれ独立して、水素原子、ハロゲン原子、または炭素原子間にヘテロ原子を含んでもよいアルキル基もしくはアルコキシ基を示す。
【化６】
2019151348.tif 000055
ただし、式（ＩＩＩ）中の記号は以下のとおりである。
Ｒ５１は、それぞれ独立にハロゲン原子、または、置換基を有してもよい炭素数１〜３のアルキル基を示し、
Ｒ５２〜Ｒ５８は、それぞれ独立に水素原子、ハロゲン原子、または、置換基を有してもよい炭素数１〜１０のアルキル基を示す。
Ｒ５２とＲ５３は、互いに連結して、炭素数５〜１５の飽和または不飽和の炭化水素環Ｂ２を形成していてもよく、炭化水素環Ｂ２の水素原子は炭素数１〜１０のアルキル基に置換されていてもよく、
Ｒ５４とＲ５５は、互いに連結してベンゼン環Ａ２を形成していてもよく、ベンゼン環Ａ２の水素原子は炭素数１〜１０のアルキル基に置換されていてもよい。
【請求項８】
前記近赤外線吸収色素（Ａ）は、下記式（Ａ１１）で表されるシアニン系色素、下記式（Ａ１２）または（Ａ２１）で表されるシアニン系色素、および、下記式（Ａ２２）で表されるシアニン系色素の少なくとも２種を含む請求項１〜７のいずれか１項に記載の光学フィルタ。
【化７】
2019151348.tif 000056
ただし、式（Ａ１１）、（Ａ１２）、（Ａ２１）および（Ａ２２）中の記号は以下のとおりである。
Ｒ１０１〜Ｒ１０９、Ｒ１１５〜Ｒ１２０、Ｒ１２１〜Ｒ１３１およびＲ１３７〜Ｒ１４２は、それぞれ独立に水素原子、ハロゲン原子、置換基を有してもよい炭素数１〜１５のアルキル基もしくはアルコキシ基、または、炭素数５〜２０のアリール基を示す。Ｒ１１０〜１１４およびＲ１３２〜１３６それぞれ独立に水素原子、ハロゲン原子、または、炭素数１〜１５のアルキル基もしくはアルコキシ基を示す。
各式に含まれる複数のＲ１０１〜Ｒ１０９およびＲ１２１〜Ｒ１３１は、互いに同じであってもよく、異なっていてもよい。
Ｘ−は一価のアニオンを示す。
【請求項９】
請求項１〜８のいずれか１項に記載の光学フィルタを備える撮像装置。
【発明の詳細な説明】
【技術分野】
【０００１】
本発明は、可視波長領域の光を透過し、近赤外波長領域の光を遮断する光学フィルタおよび該光学フィルタを備えた撮像装置に関する。
【背景技術】
【０００２】
固体撮像素子を用いた撮像装置には、色調を良好に再現し鮮明な画像を得るため、可視域の光（以下「可視光」ともいう）を透過し近赤外域の光（以下「近赤外光」ともいう）を遮断する光学フィルタが用いられる。該光学フィルタとしては、近赤外吸収剤を含む吸収層と、近赤外光を遮断する誘電体多層膜からなる反射層とを備えた近赤外カットフィルタが知られている。つまり、誘電体多層膜そのものは、入射角によって分光透過率曲線が変化するため、反射層と吸収層の両方を含む近赤外カットフィルタは、吸収層の吸収特性により入射角依存性が抑制された分光透過率曲線が得られる。【０００３】
近年、撮像装置の小型化や高品質化に伴い、より高い角度で入射した光に対する入射角依存性を抑制する要求がある。例えば、高入射角において波長８００〜９００ｎｍの領域で高反射率を得るべき近赤外光が高透過率化する、光抜けが発生するのを抑制することが求められている。【０００４】
近赤外カットフィルタにおいては、従来から、波長８００〜９００ｎｍの領域に吸収を示す吸収剤を用いる技術が多く知られている。具体的には、銅微粒子（例えば、特許文献１）等の無機吸収剤、シアニン系色素（例えば、特許文献２〜４）、ジイモニウム系色素（例えば、特許文献５）、フタロシアニン系色素（例えば、特許文献６、７）、スクアリリウム系色素（例えば、特許文献８）等の色素を用いる技術が知られている。さらには、例えば、スクアリリウム系色素とシアニン系色素、フタロシアニン系色素等を組み合わせる（例えば、特許文献９、１０）、テトラアザポルフィルリン系色素とジインモニウム系色素とを組み合わせる（例えば、特許文献１１）等の近赤外カットフィルタが知られている。
【先行技術文献】
【特許文献】
【０００５】
【特許文献１】国際公開第２０１１／０７１０５２号
【特許文献２】日本国特開２００７−１６３６４４号公報
【特許文献３】日本国特開２０１５−１７２１０２号公報
【特許文献４】国際公開第２０１５／１７２００４号
【特許文献５】日本国特開２０１０−２６６８７０号公報
【特許文献６】日本国特許第６０５６５１号公報
【特許文献７】国際公開第２０１５／０２５７７９号
【特許文献８】日本国特開２０１６−１４２８９１号公報
【特許文献９】国際公開第２０１３／０５４８６４号
【特許文献１０】国際公開第２０１６／１５８４６１号
【特許文献１１】日本国特開２０１５−１６４９号公報
【発明の概要】
【発明が解決しようとする課題】
【０００６】
しかしながら、上記いずれの近赤外カットフィルタにおいても、可視光の高い透過性と高入射角の光の波長８００〜９００ｎｍの領域における光抜けの抑制を高いレベルで両立できるものはない。【０００７】
本発明は、可視光の透過性を良好に維持しながら、近赤外光の遮蔽性において、特に高入射角における近赤外光の遮蔽性の低下が抑制された光学フィルタ、および該光学フィルタを用いた色再現性に優れる撮像装置の提供を目的とする。
【課題を解決するための手段】
【０００８】
本発明の一態様に係る光学フィルタは、下記（ｉ−１）〜（ｉ−５）を満足する近赤外線吸収色素（Ａ）と透明樹脂を含有する吸収層と、反射層とを備え、下記（ii−１）を満足する特徴を有する。
（ｉ−１）前記透明樹脂に含有させて測定される波長４００〜１１００ｎｍの分光透過率曲線において、最大吸収波長λｍａｘ（Ａ）ＴＲが７６０〜９００ｎｍの波長領域にある。
（ｉ−２）前記透明樹脂に最大吸収波長λｍａｘ（Ａ）ＴＲにおける透過率が１０％となるように含有させて測定される、波長４００〜１１００ｎｍの分光透過率曲線において、４３５〜４８０ｎｍの波長領域の光の平均透過率Ｔ４３５−４８０ａｖｅ（Ａ）ＴＲおよび４８０〜５９０ｎｍの波長領域の光に対する平均透過率Ｔ４８０−５９０ａｖｅ（Ａ）ＴＲがともに９０％以上である。
（ｉ−３）ジクロロメタンに溶解して測定される波長４００〜１１００ｎｍの分光透過率曲線において、最大吸収波長λｍａｘ（Ａ）ＤＣＭが７６０〜９００ｎｍの波長領域にある。
（ｉ−４）ジクロロメタンに最大吸収波長λｍａｘ（Ａ）ＤＣＭにおける透過率が１０％となるように含有させて測定される、波長４００〜１１００ｎｍの分光透過率曲線において、４３５〜４８０ｎｍの波長領域の光の平均透過率Ｔ４３５−４８０ａｖｅ（Ａ）ＤＣＭが９５％以上、かつ、４８０〜５９０ｎｍの波長領域の光に対する平均透過率Ｔ４８０−５９０ａｖｅ（Ａ）ＤＣＭがともに９７％以上である。
（ｉ−５）平均透過率Ｔ４３５−４８０ａｖｅ（Ａ）ＤＣＭと平均透過率Ｔ４３５−４８０ａｖｅ（Ａ）ＴＲの差および平均透過率Ｔ４８０−５９０ａｖｅ（Ａ）ＤＣＭと平均透過率Ｔ４８０−５９０ａｖｅ（Ａ）ＴＲの差がともに１０．５％以下である。
（ii−１）入射角６０度において８００〜９００ｎｍの波長領域の光の平均透過率が５％以下である。【０００９】
本発明はまた、本発明の光学フィルタを備えた撮像装置を提供する。
【発明の効果】
【００１０】
本発明によれば、可視光の透過性を良好に維持しながら、近赤外光の遮蔽性において、特に高入射角における近赤外光の遮蔽性の低下が抑制された光学フィルタが得られる。さらに、本発明によれば、該光学フィルタを用いた色再現性に優れる撮像装置を提供できる。
【図面の簡単な説明】
【００１１】
【図１】図１は、一実施形態の光学フィルタの一例を概略的に示す断面図である。
【図２】図２は、一実施形態の光学フィルタの他の例を概略的に示す断面図である。
【図３】図３は、一実施形態の光学フィルタの他の例を概略的に示す断面図である。
【図４】図４は、一実施形態の光学フィルタの他の例を概略的に示す断面図である。
【図５】図５は、一実施形態の光学フィルタの他の例を概略的に示す断面図である。
【図６】図６は、一実施形態の光学フィルタの他の例を概略的に示す断面図である。
【発明を実施するための形態】
【００１２】
以下、本発明の実施の形態について説明する。
本明細書において、近赤外線吸収色素を「ＮＩＲ色素」、紫外線吸収色素を「ＵＶ色素」と略記することもある。
本明細書において、式（Ｉ）で示される化合物を化合物（Ｉ）という。他の式で表される化合物も同様である。化合物（Ｉ）からなる色素を色素（Ｉ）ともいい、他の色素についても同様である。例えば、後述の式（Ａ１）で示される化合物を化合物（Ａ１）といい、該化合物からなる色素を色素（Ａ１）ともいう。また、例えば、式（１ｘ）で表される基を基（１ｘ）とも記し、他の式で表される基も同様である。
【００１３】
本明細書において、特定の波長域について、透過率が例えば９０％以上とは、その波長領域全体において透過率が９０％を下回らないことをいい、同様に透過率が例えば１％以下とは、その波長領域全体において透過率が１％を超えないことをいう。特定の波長域における平均透過率は、該波長域の１ｎｍ毎の透過率の相加平均である。
本明細書において、数値範囲を表す「〜」では、上下限を含む。
本明細書において、ある一般式に同じ記号で表される置換基が複数ある場合、それら複数の置換基は互いに同じであってもよく、異なっていてもよい。  
【００１４】
＜光学フィルタ＞
本発明の一実施形態の光学フィルタ（以下、「本フィルタ」ともいう）は、下記（ｉ−１）〜（ｉ−５）を満足する、ＮＩＲ色素である色素（Ａ）と透明樹脂を含有する吸収層と、反射層とを有し、下記（ii−１）を満足する。
【００１５】
（ｉ−１）色素（Ａ）は、上記透明樹脂に含有させて測定される波長４００〜１１００ｎｍの分光透過率曲線において、最大吸収波長λｍａｘ（Ａ）ＴＲが７６０〜９００ｎｍの波長領域にある。
（ｉ−２）色素（Ａ）は、前記透明樹脂に最大吸収波長λｍａｘ（Ａ）ＴＲにおける透過率が１０％となるように含有させて測定される、波長４００〜１１００ｎｍの分光透過率曲線において、４３５〜４８０ｎｍの波長領域の光の平均透過率Ｔ４３５−４８０ａｖｅ（Ａ）ＴＲおよび４８０〜５９０ｎｍの波長領域の光に対する平均透過率Ｔ４８０−５９０ａｖｅ（Ａ）ＴＲがともに９０％以上である。
（ｉ−３）色素（Ａ）は、ジクロロメタンに溶解して測定される波長４００〜１１００ｎｍの分光透過率曲線において、最大吸収波長λｍａｘ（Ａ）ＤＣＭが７６０〜９００ｎｍの波長領域にある。
（ｉ−４）色素（Ａ）は、ジクロロメタンに最大吸収波長λｍａｘ（Ａ）ＤＣＭにおける透過率が１０％となるように含有させて測定される、波長４００〜１１００ｎｍの分光透過率曲線において、４３５〜４８０ｎｍの波長領域の光の平均透過率Ｔ４３５−４８０ａｖｅ（Ａ）ＤＣＭが９５％以上、かつ、４８０〜５９０ｎｍの波長領域の光に対する平均透過率Ｔ４８０−５９０ａｖｅ（Ａ）ＤＣＭが９７％以上である。
（ｉ−５）色素（Ａ）は、平均透過率Ｔ４３５−４８０ａｖｅ（Ａ）ＤＣＭと平均透過率Ｔ４３５−４８０ａｖｅ（Ａ）ＴＲの差および平均透過率Ｔ４８０−５９０ａｖｅ（Ａ）ＤＣＭと平均透過率Ｔ４８０−５９０ａｖｅ（Ａ）ＴＲの差がともに１０．５％以下である。
【００１６】
（ii−１）光学フィルタは、入射角６０度において８００〜９００ｎｍの波長領域の光の平均透過率が５％以下である。
【００１７】
本フィルタは、吸収層が（ｉ−１）〜（ｉ−５）の特性を有する色素（Ａ）と透明樹脂を含有することで、近赤外光の遮光性に優れるとともに、可視光の透過率が高い。さらに、これにより、本フィルタは、（ii−１）の特性、すなわち、反射層を有することで生じる、高い角度で入射した光に対する入射角依存性を抑制できる。換言すれば、高入射角における近赤外光の遮蔽性の低下が抑制できる。
【００１８】
色素（Ａ）は、さらに以下の（ｉ−６）の特性を有することが好ましい。（ｉ−６）色素（Ａ）は、上記透明樹脂に含有させたときの質量吸光係数が１９００／（ｃｍ・質量％）以上である。
なお、質量吸光係数は、波長３５０〜１２００ｎｍの範囲における最大吸収波長での光の内部透過率Ｔ［％］（＝実測透過率［％］／（１００−実測反射率［％］）×１００［％］）を算出し、−ｌｏｇ１０（Ｔ／１００）によって計算できる。以下、特に断りのない限り、色素の「質量吸光係数」は、上記方法により計算された質量吸光係数である。
【００１９】
本フィルタは、透明基板をさらに有してもよい。この場合、吸収層および反射層は、透明基板の主面上に設けられる。本フィルタは、吸収層と反射層を、透明基板の同一主面上に有してもよく、異なる主面上に有してもよい。吸収層と反射層を同一主面上に有する場合、これらの積層順は特に限定されない。
【００２０】
本フィルタは、また他の機能層を有してもよい。他の機能層としては、例えば可視光の透過率損失を抑制する反射防止層が挙げられる。特に、吸収層が最表面の構成をとる場合には、吸収層と空気との界面で反射による可視光透過率損失が発生するため、吸収層上に反射防止層を設けるとよい。
【００２１】
次に、図面を用いて本フィルタの構成例について説明する。図１は、吸収層１１の一方の主面上に反射層１２を備えた光学フィルタ１０Ａの構成例である。光学フィルタ１０Ａにおいて、吸収層１１は、色素（Ａ）と透明樹脂とを含有する層で構成できる。なお、「吸収層１１の一方の主面（上）に、反射層１２を備える」とは、吸収層１１に接触して反射層１２が備わる場合に限らず、吸収層１１と反射層１２との間に、別の機能層が備わる場合も含み、以下の構成も同様である。
【００２２】
図２は、透明基板と吸収層と反射層を有する実施形態の光学フィルタの一例を概略的に示す断面図である。光学フィルタ１０Ｂは、透明基板１３と透明基板１３の一方の主面上に配置された吸収層１１と透明基板１３の他方の主面上に設けられた反射層１２を有する。光学フィルタ１０Ｂにおいて、吸収層１１は、色素（Ａ）と透明樹脂とを含有する層で構成できる。
【００２３】
図３は、吸収層１１を備え、吸収層１１の両主面上に、反射層１２ａおよび１２ｂをそれぞれ備えた光学フィルタ１０Ｃの構成例である。
図４は、透明基板１３の一方の主面に吸収層１１を備え、透明基板１３の他方の主面上および吸収層１１の主面上に、反射層１２ａおよび１２ｂを備えた光学フィルタ１０Ｄの構成例である。
図５は、透明基板１３の両主面に吸収層１１ａおよび１１ｂを備え、さらに吸収層１１ａおよび１１ｂの主面上に、反射層１２ａおよび１２ｂを備えた光学フィルタ１０Ｅの構成例である。
【００２４】
図３、図４および図５において、組み合わせる２層の反射層１２ａ、１２ｂは、同一でも異なってもよい。例えば、反射層１２ａ、１２ｂは、紫外光および近赤外光を反射し、可視光を透過する特性を有し、反射層１２ａが、紫外光と第１の近赤外域の光を反射し、反射層１２ｂが、紫外光と第２の近赤外域の光を反射する構成でもよい。
【００２５】
また、図５において、２層の吸収層１１ａと１１ｂは、同一でも異なってもよい。吸収層１１ａと１１ｂが異なる場合、例えば、吸収層１１ａと１１ｂが、各々、近赤外線吸収層と紫外線吸収層の組合せでもよく、紫外線吸収層と近赤外線吸収層の組合せでもよい。
【００２６】
図６は、図２に示す光学フィルタ１０Ｂの吸収層１１の主面上に反射防止層１４を備えた光学フィルタ１０Ｆの構成例である。反射層が設けられず、吸収層が最表面の構成をとる場合には、吸収層上に反射防止層を設けるとよい。なお、反射防止層は、吸収層の最表面だけでなく、吸収層の側面全体も覆う構成でもよい。その場合、吸収層の防湿の効果を高められる。
【００２７】
以下、吸収層、反射層、透明基板および反射防止層について説明する。
（吸収層）
吸収層は、上記（ｉ−１）〜（ｉ−５）の特性を有する、好ましくはさらに上記（ｉ−６）の特性を有する色素（Ａ）と透明樹脂を含有する。
【００２８】
吸収層は、典型的には、透明樹脂中に色素（Ａ）が均一に溶解または分散した層または（樹脂）基板である。吸収層は、本発明の効果を損なわない範囲で色素（Ａ）以外にその他のＮＩＲ色素を含有してもよい。さらに、吸収層は、本発明の効果を損なわない範囲でＮＩＲ色素以外の色素、特にはＵＶ色素を含有してもよい。
【００２９】
その他のＮＩＲ色素としては、下記（iii−１）の要件を満たす色素（Ｄ）を含有することが好ましい。
（iii−１）色素（Ｄ）は、上記透明樹脂に含有させて測定される波長４００〜１１００ｎｍの分光透過率曲線において、最大吸収波長λｍａｘ（Ｄ）ＴＲが６８０〜７５０ｎｍの波長領域にある。
【００３０】
さらに、色素（Ｄ）は、下記（iii−２）の要件を満たすことが好ましい。（iii−２）色素（Ｄ）は、上記透明樹脂に最大吸収波長λｍａｘ（Ｄ）ＴＲの透過率が１０％となる濃度で含有させて測定される波長４００〜１１００ｎｍの分光透過率曲線において、４００〜５００ｎｍの波長領域の光の平均透過率が８５％以上である。
【００３１】
また、色素（Ｄ）の上記透明樹脂に含有させて測定される波長３５０〜１２００ｎｍの内部透過率の分光透過率曲線において、λｍａｘ（Ｄ）ＴＲに吸収の頂点を有する吸収ピーク（以下、「λｍａｘ（Ｄ）ＴＲの吸収ピーク」という）は、可視光側の傾きが急峻である、すなわち、可視光側の傾きにおいて透過率７０％から透過率２０％までの波長が、６０ｎｍ以下が好ましく、さらに５０ｎｍ以下が好ましい。
【００３２】
［色素（Ａ）］
色素（Ａ）は、（ｉ−１）において、最大吸収波長λｍａｘ（Ａ）ＴＲが７６０〜９００ｎｍの波長領域にある。最大吸収波長λｍａｘ（Ａ）ＴＲは、７６０〜８６０ｎｍの波長領域にあるのが好ましい。
【００３３】
色素（Ａ）は、（ｉ−２）において、平均透過率Ｔ４３５−４８０ａｖｅ（Ａ）ＴＲおよび平均透過率Ｔ４８０−５９０ａｖｅ（Ａ）ＴＲがともに９０％以上である。平均透過率Ｔ４３５−４８０ａｖｅ（Ａ）ＴＲは９１％以上が好ましく、平均透過率Ｔ４８０−５９０ａｖｅ（Ａ）ＴＲは９２％以上が好ましい。
【００３４】
色素（Ａ）は、（ｉ−３）において、最大吸収波長λｍａｘ（Ａ）ＤＣＭが７６０〜９００ｎｍの波長領域にある。最大吸収波長λｍａｘ（Ａ）ＤＣＭは、７６０〜８６０ｎｍの波長領域にあるのが好ましい。
【００３５】
色素（Ａ）は、（ｉ−４）において、平均透過率Ｔ４３５−４８０ａｖｅ（Ａ）ＤＣＭが９５％以上、かつ、平均透過率Ｔ４８０−５９０ａｖｅ（Ａ）ＤＣＭが９７％以上である。平均透過率Ｔ４３５−４８０ａｖｅ（Ａ）ＤＣＭは９７％以上が好ましく、平均透過率Ｔ４８０−５９０ａｖｅ（Ａ）ＤＣＭ９９％以上が好ましい。
【００３６】
色素（Ａ）は、（ｉ−５）において、平均透過率Ｔ４３５−４８０ａｖｅ（Ａ）ＤＣＭと平均透過率Ｔ４３５−４８０ａｖｅ（Ａ）ＴＲの差および平均透過率Ｔ４８０−５９０ａｖｅ（Ａ）ＤＣＭと平均透過率Ｔ４８０−５９０ａｖｅ（Ａ）ＴＲの差がともに１０．５％以下である。平均透過率Ｔ４３５−４８０ａｖｅ（Ａ）ＤＣＭと平均透過率Ｔ４３５−４８０ａｖｅ（Ａ）ＴＲの差は７％以下が好ましく、平均透過率Ｔ４８０−５９０ａｖｅ（Ａ）ＤＣＭと平均透過率Ｔ４８０−５９０ａｖｅ（Ａ）ＴＲの差は５％以下が好ましい。
【００３７】
色素（Ａ）において、（ｉ−５）を満足することは、ジクロロメタン中の可視光の透過率を、光学フィルタで使用する際の透明樹脂中でも維持できることを意味する。一般的には、最大吸収波長の大きい色素では会合の寄与もあり、ジクロロメタン中のシャープな分光を透明樹脂中では再現しづらいことが知られている。色素（Ａ）は、上記（ｉ−１）〜（ｉ−５）を満足することで、最大吸収波長が大きくかつジクロロメタン中の可視光の透過率が高い吸光特性を有しながら、該吸光特性を透明樹脂中でも維持できるという特徴を示す。
【００３８】
色素（Ａ）は、（ｉ−６）において、質量吸光係数が１９００／（ｃｍ・質量％）以上である。質量吸光係数は２０００／（ｃｍ・質量％）以上が好ましい。
【００３９】
色素（Ａ）としては、（ｉ−１）〜（ｉ−５）の要件を満たす限り、分子構造は特に制限されない。具体的には、シアニン系色素が挙げられる。色素（Ａ）として、より具体的には、下記式（Ａ１）または式（Ａ２）で表されるシアニン系色素が好ましい。
【００４０】
【化１】
2019151348.tif 000003
【００４１】
ただし、式（Ａ１）および（Ａ２）中の記号は以下のとおりである。
Ｒ１０１〜Ｒ１０９およびＲ１２１〜Ｒ１３１は、それぞれ独立に水素原子、ハロゲン原子、置換基を有してもよい炭素数１〜１５のアルキル基もしくはアルコキシ基、または、炭素数５〜２０のアリール基を示す。Ｒ１１０〜１１４およびＲ１３２〜１３６は、それぞれ独立に水素原子、ハロゲン原子、または、炭素数１〜１５のアルキル基もしくはアルコキシ基を示す。
各式に含まれる複数のＲ１０１〜Ｒ１０９およびＲ１２１〜Ｒ１３１は、互いに同じであってもよく、異なっていてもよい。
Ｘ−は一価のアニオンを示す。
ｎ１およびｎ２は０または１である。−（ＣＨ２）ｎ１−を含む炭素環、および、−（ＣＨ２）ｎ２−を含む炭素環に結合する水素原子はハロゲン原子、置換基を有してもよい炭素数１〜１５のアルキル基または炭素数５〜２０のアリール基で置換されていてもよい。
【００４２】
上記において、アルキル基（アルコキシ基が有するアルキル基を含む）は直鎖であってもよく、分岐構造や飽和環構造を含んでもよい。アリール基は芳香族化合物が有する芳香環、例えば、ベンゼン環、ナフタレン環、ビフェニル、フラン環、チオフェン環、ピロール環等を構成する炭素原子を介して結合する基をいう。置換基を有してもよい炭素数１〜１５のアルキル基もしくはアルコキシ基、または、炭素数５〜２０のアリール基における置換基としては、ハロゲン原子および炭素数１〜１０のアルコキシ基が挙げられる。
【００４３】
式（Ａ１）、式（Ａ２）において、Ｒ１０２〜Ｒ１０５、Ｒ１０８、Ｒ１０９、Ｒ１２２〜Ｒ１２７、Ｒ１３０およびＲ１３１はそれぞれ独立に水素原子、炭素数１〜１５のアルキル基もしくはアルコキシ基、または炭素数５〜２０のアリール基が好ましく、高い可視光透過率が得られる観点から水素原子がより好ましい。
【００４４】
式（Ａ１）、式（Ａ２）において、Ｒ１１０〜Ｒ１１４およびＲ１３２〜Ｒ１３６はそれぞれ独立に水素原子、または炭素数１〜１５のアルキル基が好ましく、高い可視光透過率が得られる観点から水素原子がより好ましい。
【００４５】
Ｒ１０６、Ｒ１０７、Ｒ１２８およびＲ１２９は、それぞれ独立に水素原子、炭素数１〜１５のアルキル基、または炭素数５〜２０のアリール基（鎖状、環状、分岐状のアルキル基を含んでもよい）が好ましく、水素原子、または炭素数１〜１５のアルキル基がより好ましい。また、Ｒ１０６とＲ１０７、Ｒ１２８とＲ１２９は、同じ基が好ましい。
【００４６】
Ｒ１０１およびＲ１２１は、炭素数１〜１５のアルキル基、または炭素数５〜２０のアリール基が好ましく、透明樹脂中で溶液中と同様に高い可視光透過率を維持する観点から分岐を有する炭素数１〜１５のアルキル基がより好ましい。
【００４７】
Ｘ−としては、Ｉ−、ＢＦ４−、ＰＦ６−、ＣｌＯ４−、式（Ｘ１）、および(Ｘ２)で示されるアニオン等が挙げられ、好ましくは、ＢＦ４−、またはＰＦ６−である。
【００４８】
【化２】
2019151348.tif 000004
【００４９】
以下の説明において、色素（Ａ１）における、Ｒ１０１〜Ｒ１１４を除く部分を骨格（Ａ１）ともいう。他の色素においても同様である。
【００５０】
式（Ａ１）において、ｎ１が１の化合物を下式（Ａ１１）に、ｎ１が０の化合物を下式（Ａ１２）に示す。
【００５１】
【化３】
2019151348.tif 000005
【００５２】
式（Ａ１１）および式（Ａ１２）において、Ｒ１０１〜Ｒ１１４およびＸ−は、式（Ａ１）の場合と同様である。Ｒ１１５〜Ｒ１２０は、それぞれ独立に水素原子、ハロゲン原子、置換基を有してもよい炭素数１〜１５のアルキル基もしくはアルコキシ基、または、炭素数５〜２０のアリール基を示す。水素原子、炭素数１〜１５のアルキル基、または炭素数５〜２０のアリール基（鎖状、環状、分岐状のアルキル基を含んでもよい）が好ましく、水素原子、または炭素数１〜１５のアルキル基がより好ましい。また、Ｒ１１５〜Ｒ１２０は、同じ基が好ましい。
【００５３】
式（Ａ２）において、ｎ２が１の化合物を下式（Ａ２１）に、ｎ２が０の化合物を下式（Ａ２２）に示す。
【００５４】
【化４】
2019151348.tif 000006
【００５５】
式（Ａ２１）および式（Ａ２２）において、Ｒ１２１〜Ｒ１３６およびＸ−は、式（Ａ２）の場合と同様である。Ｒ１３７〜Ｒ１４２は、それぞれ独立に水素原子、ハロゲン原子、置換基を有してもよい炭素数１〜１５のアルキル基もしくはアルコキシ基、または、炭素数５〜２０のアリール基を示す。水素原子、炭素数１〜１５のアルキル基、または炭素数５〜２０のアリール基（鎖状、環状、分岐状のアルキル基を含んでもよい）が好ましく、水素原子、または炭素数１〜１５のアルキル基がより好ましい。また、Ｒ１３７〜Ｒ１４２は、同じ基が好ましい。
【００５６】
式（Ａ１１）、式（Ａ１２）、式（Ａ２１）、式（Ａ２２）でそれぞれ示される化合物としては、より具体的には、それぞれ、各骨格に結合する原子または基が、以下の表１〜４に示される化合物が挙げられる。表１、表２に示す全ての化合物において、Ｒ１０１〜Ｒ１０９は式の左右で全て同一である。表３、表４に示す全ての化合物において、Ｒ１２１〜Ｒ１３１は式の左右で同一である。なお、表１〜４には左右対称の化合物のみを列挙したが、本願発明はこれに限られず、左右非対称の化合物であってもよい。左右非対称の化合物は樹脂への溶解性が向上する利点を有する。
【００５７】
表１、表２におけるＲ１１０−Ｒ１１４および表３、表４におけるＲ１３２−Ｒ１３６は、各式の中央のベンゼン環に結合する原子または基を示し、５個全てが水素原子の場合「Ｈ」と記載した。Ｒ１１０−Ｒ１１４のうち、いずれかが置換基であり、それ以外が水素原子の場合、置換基である符号と置換基の組合せのみを記載した。例えば、「Ｒ１１２−Ｃ（ＣＨ３）３」の記載はＲ１１２が−Ｃ（ＣＨ３）３であり、それ以外は水素原子であることを示す。Ｒ１３２−Ｒ１３６についても同様である。
【００５８】
表１におけるＲ１１５−Ｒ１２０および表３におけるＲ１３７−Ｒ１４２は、式（Ａ１１）、式（Ａ２１）における中央のシクロヘキサン環に結合する原子または基を示し、６個全てが水素原子の場合「Ｈ」と記載した。Ｒ１１５−Ｒ１２０のうち、いずれかが置換基であり、それ以外が水素原子の場合、置換基である符号と置換基の組合せのみを記載した。Ｒ１３７−Ｒ１４２についても同様である。
【００５９】
表２におけるＲ１１５−Ｒ１１８および表４におけるＲ１３７−Ｒ１４０は、式（Ａ１２）、式（Ａ２２）における中央のシクロペンタン環に結合する原子または基を示し、４個全てが水素原子の場合「Ｈ」と記載した。Ｒ１１５−Ｒ１１８のうち、いずれかが置換基であり、それ以外が水素原子の場合、置換基である符号と置換基の組合せのみを記載した。Ｒ１３７−Ｒ１４０についても同様である。
【００６０】
表１〜表４には、Ｘ−を示さないが、いずれの化合物においてもＸ−はＢＦ４−またはＰＦ６−である。色素（Ａ１１−１）においてＸ−が、ＢＦ４−の場合を色素（Ａ１１−１Ｂ）、ＰＦ６−の場合を色素（Ａ１１−１Ｐ）と示す。表１〜表４に示す他の色素においても同様である。表１〜表４において、−Ｃ３Ｈ７および−Ｃ４Ｈ９は、直鎖のプロピル基およびブチル基をそれぞれ示す。
【００６１】
【表１】
2019151348.tif 000007
【００６２】
色素（Ａ１１）としては、これらの中でも、透明樹脂や、透明基板上に吸収層を形成する際に用いる溶媒（以下、「ホスト溶媒」ともいう）への溶解性、可視透過性の点から、色素（Ａ１１−１Ｂ）、色素（Ａ１１−１Ｐ）、色素（Ａ１１−２Ｂ）、色素（Ａ１１−２Ｐ）、色素（Ａ１１−３Ｂ）、色素（Ａ１１−３Ｐ）、色素（Ａ１１−４Ｂ）、色素（Ａ１１−４Ｐ）、色素（Ａ１１−５Ｂ）、色素（Ａ１１−５Ｐ）等が好ましい。
【００６３】
【表２】
2019151348.tif 000008
【００６４】
色素（Ａ１２）としては、これらの中でも、透明樹脂や、透明基板上に吸収層を形成する際に用いる溶媒（以下、「ホスト溶媒」ともいう）への溶解性、可視透過性の点から、色素（Ａ１２−１Ｂ）、色素（Ａ１２−１Ｐ）、色素（Ａ１２−２Ｂ）、色素（Ａ１２−２Ｐ）、色素（Ａ１２−３Ｂ）、色素（Ａ１２−３Ｐ）、色素（Ａ１２−４Ｂ）、色素（Ａ１２−４Ｐ）、色素（Ａ１２−５Ｂ）、色素（Ａ１２−５Ｐ）等が好ましい。
【００６５】
【表３】
2019151348.tif 000009
【００６６】
色素（Ａ２１）としては、これらの中でも、透明樹脂や、透明基板上に吸収層を形成する際に用いる溶媒（以下、「ホスト溶媒」ともいう）への溶解性、可視透過性の点から、色素（Ａ２１−１Ｂ）、色素（Ａ２１−１Ｐ）、色素（Ａ２１−２Ｂ）、色素（Ａ２１−２Ｐ）、色素（Ａ２１−３Ｂ）、色素（Ａ２１−３Ｐ）、色素（Ａ２１−４Ｂ）、色素（Ａ２１−４Ｐ）、色素（Ａ２１−５Ｂ）、色素（Ａ２１−５Ｐ）等が好ましい。
【００６７】
【表４】
2019151348.tif 000010
【００６８】
色素（Ａ２２）としては、これらの中でも、透明樹脂や、透明基板上に吸収層を形成する際に用いる溶媒（以下、「ホスト溶媒」ともいう）への溶解性、可視透過性の点から、色素（Ａ２２−１Ｂ）、色素（Ａ２２−１Ｐ）、色素（Ａ２２−２Ｂ）、色素（Ａ２２−２Ｐ）、色素（Ａ２２−３Ｂ）、色素（Ａ２２−３Ｐ）、色素（Ａ２２−４Ｂ）、色素（Ａ２２−４Ｐ）、色素（Ａ２２−５Ｂ）、色素（Ａ２２−５Ｐ）等が好ましい。
【００６９】
色素（Ａ１）と色素（Ａ２）においては、上記のとおり骨格が異なり、それにより、最大吸収波長λｍａｘ（Ａ）ＴＲの波長領域が異なる。色素（Ａ１）においては、骨格（Ａ１）に結合する原子や基の種類や組み合わせにもよるが、最大吸収波長λｍａｘ（Ａ１）ＴＲが、概ね７６０〜８３０ｎｍの波長領域にある。色素（Ａ２）においては、骨格（Ａ２）に結合する原子や基の種類や組み合わせにもよるが、最大吸収波長λｍａｘ（Ａ２）ＴＲが、概ね８００〜９００ｎｍの波長領域にある。
【００７０】
さらに、色素（Ａ１）においては、骨格（Ａ１）のｎ１が１の場合とｎ１が０の場合で最大吸収波長λｍａｘ（Ａ１）ＴＲが異なる。色素（Ａ１１）においては、骨格（Ａ１１）に結合する原子や基の種類や組み合わせにもよるが、最大吸収波長λｍａｘ（Ａ１１）ＴＲが、概ね７６０〜８００ｎｍの波長領域にある。また、色素（Ａ１２）においては、骨格（Ａ１２）に結合する原子や基の種類や組み合わせにもよるが、最大吸収波長λｍａｘ（Ａ１２）ＴＲが、概ね８００〜８３０ｎｍの波長領域にある。
【００７１】
同様に、色素（Ａ２）においても、ｎ２が１の場合とｎ２が０の場合で最大吸収波長λｍａｘ（Ａ２）ＴＲが異なる。色素（Ａ２１）においては、骨格（Ａ２１）に結合する原子や基の種類や組み合わせにもよるが、最大吸収波長λｍａｘ（Ａ２１）ＴＲが、概ね８００〜８３０ｎｍの波長領域にある。また、色素（Ａ２２）においては、骨格（Ａ２２）に結合する原子や基の種類や組み合わせにもよるが、最大吸収波長λｍａｘ（Ａ２２）ＴＲが、概ね８３０〜９００ｎｍの波長領域にある。
【００７２】
吸収層は、色素（Ａ）の１種を単独で含有してもよく、２種以上を組み合わせて含有してもよい。２種以上を含有する場合、各色素（Ａ）の最大吸収波長λｍａｘ（Ａ）ＴＲが異なることが好ましい。２種以上の色素（Ａ）における最大吸収波長λｍａｘ（Ａ）ＴＲの差は、例えば、２０〜６０ｎｍの範囲が好ましく、３０〜５０ｎｍがより好ましい。なお、色素（Ａ）が２種以上の化合物からなる場合は、個々の化合物が色素（Ａ）の性質を必ずしも有する必要はなく、混合物として、色素（Ａ）の性質を有すればよい。
【００７３】
色素（Ａ）の好ましい２種以上の組み合わせとしては、色素（Ａ）のうち比較的短波長側に最大吸収波長を有する色素（Ａ１１）を色素Ｓとし、比較的長波長側に最大吸収波長を有する色素（Ａ２２）を色素Ｌとし、色素Ｓと色素Ｌの最大吸収波長の間に最大吸収波長を有する色素（Ａ１２）または色素（Ａ２１）を色素Ｍとして、色素Ｓ、色素Ｍおよび色素Ｌから２種以上を選択して組み合わせるのが好ましい。
【００７４】
具体的には、色素Ｓと色素Ｍの組み合わせ、色素Ｓと色素Ｌの組み合わせ、色素Ｍと色素Ｌの組み合わせ、色素Ｓと色素Ｍと色素Ｌの組み合わせが挙げられる。なお、色素Ｓの最大吸収波長λｍａｘ（Ａ）ＴＲは、７６５〜７８５ｎｍの波長領域にあるのが好ましく、７７０〜７８０ｎｍの波長領域にあるのがより好ましい。色素Ｍの最大吸収波長λｍａｘ（Ａ）ＴＲは、７９５〜８１５ｎｍの波長領域にあるのが好ましく、８００〜８１０ｎｍの波長領域にあるのがより好ましい。色素Ｌの最大吸収波長λｍａｘ（Ａ）ＴＲは、８２０〜８５０ｎｍの波長領域にあるのが好ましく、８３０〜８５０ｎｍの波長領域にあるのがより好ましい。
【００７５】
なお、色素（Ａ１）、色素（Ａ２）は、例えば、Ｄｙｅｓ  ａｎｄ ｐｉｇｍｅｎｔｓ  ７３（２００７）  ３４４−３５２やＪ．Ｈｅｔｅｒｏｃｙｃｌｉｃ  ｃｈｅｍ，４２，９５９（２００５）に記載された方法で製造可能である。また、色素（Ａ１１−５Ｐ）、色素（Ａ２１−５Ｐ）は、市販品であるＦｅｗ  Ｃｈｅｍｉｃａｌｓ社製の商品名、Ｓ２１３８およびＳ２１３９を使用できる。
【００７６】
［色素（Ｄ）］
色素（Ｄ）としては、（iii−１）の要件を満たし、好ましくは、さらに（iii−２）の要件を満たす、シアニン色素、フタロシアニン色素、ナフタロシアニン色素、ジチオール金属錯体色素、ジイモニウム色素、ポリメチン色素、フタリド色素、ナフトキノン色素、アントラキノン色素、インドフェノール色素、スクアリリウム色素からなる群から選ばれる少なくとも１種の色素が挙げられる。
【００７７】
これらの中では（iii−１）の要件を満たし、好ましくは（iii−２）の要件を満たすスクアリリウム色素が特に好ましい。スクアリリウム色素からなる色素（Ｄ）は、上記吸収スペクトルにおいて、可視光の吸収が少なく、λｍａｘ（Ｄ）ＴＲの吸収ピークが可視光側で急峻な傾きを有するとともに、保存安定性および光に対する安定性が高い。
【００７８】
スクアリリウム色素である色素（Ｄ）として、λｍａｘ（Ｄ）ＴＲが６８０〜７５０ｎｍの波長領域にある、式（Ｉ）〜（ＩＩＩ）のいずれかで示される化合物が好ましい。また、色素（Ｄ）は、透明樹脂に含有させたときの質量吸光係数が、１０００／（ｃｍ・質量％）以上が好ましく、１５００／（ｃｍ・質量％）以上がより好ましい。
【００７９】
【化５】
2019151348.tif 000011
【００８０】
ただし、式（Ｉ）中の記号は以下のとおりである。
Ｒ２４およびＲ２６は、それぞれ独立して、水素原子、ハロゲン原子、水酸基、炭素数１〜６のアルキル基もしくはアルコキシ基、炭素数１〜１０のアシルオキシ基、−ＮＲ２７Ｒ２８（Ｒ２７およびＲ２８は、それぞれ独立して、水素原子、炭素数１〜２０のアルキル基、−Ｃ（＝Ｏ）−Ｒ２９（Ｒ２９は、水素原子、置換基を有していてもよい炭素数１〜２０のアルキル基もしくは炭素数６〜１１のアリール基または、置換基を有していてもよく、炭素原子間に酸素原子を有していてもよい炭素数７〜１８のアルアリール基）、−ＮＨＲ３０、または、−ＳＯ２−Ｒ３０（Ｒ３０は、それぞれ１つ以上の水素原子がハロゲン原子、水酸基、カルボキシ基、スルホ基、またはシアノ基で置換されていてもよく、炭素原子間に不飽和結合、酸素原子、飽和もしくは不飽和の環構造を含んでよい炭素数１〜２５の炭化水素基）を示す。）、または、下記式（Ｓ）で示される基（Ｒ４１、Ｒ４２は、独立して、水素原子、ハロゲン原子、または炭素数１〜１０のアルキル基もしくはアルコキシ基を示す。ｋは２または３である。）を示す。
【００８１】
【化６】
2019151348.tif 000012
【００８２】
Ｒ２１とＲ２２、Ｒ２２とＲ２５、およびＲ２１とＲ２３は、互いに連結して窒素原子と共に員数が５または６のそれぞれ複素環Ａ、複素環Ｂ、および複素環Ｃを形成してもよい。
複素環Ａが形成される場合のＲ２１とＲ２２は、これらが結合した２価の基−Ｑ−として、水素原子が炭素数１〜６のアルキル基、炭素数６〜１０のアリール基または置換基を有していてもよい炭素数１〜１０のアシルオキシ基で置換されてもよいアルキレン基、またはアルキレンオキシ基を示す。
【００８３】
複素環Ｂが形成される場合のＲ２２とＲ２５、および複素環Ｃが形成される場合のＲ２１とＲ２３は、これらが結合したそれぞれ２価の基−Ｘ１−Ｙ１−および−Ｘ２−Ｙ２−（窒素に結合する側がＸ１およびＸ２）として、Ｘ１およびＸ２がそれぞれ下記式（１ｘ）または（２ｘ）で示される基であり、Ｙ１およびＹ２がそれぞれ下記式（１ｙ）〜（５ｙ）から選ばれるいずれかで示される基である。Ｘ１およびＸ２が、それぞれ下記式（２ｘ）で示される基の場合、Ｙ１およびＹ２はそれぞれ単結合であってもよく、その場合、炭素原子間に酸素原子を有してもよい。
【００８４】
【化７】
2019151348.tif 000013
【００８５】
式（１ｘ）中、４個のＺは、それぞれ独立して水素原子、水酸基、炭素数１〜６のアルキル基もしくはアルコキシ基、または−ＮＲ３８Ｒ３９（Ｒ３８およびＲ３９は、それぞれ独立して、水素原子または炭素数１〜２０のアルキル基を示す）を示す。Ｒ３１〜Ｒ３６はそれぞれ独立して水素原子、炭素数１〜６のアルキル基または炭素数６〜１０のアリール基を、Ｒ３７は炭素数１〜６のアルキル基または炭素数６〜１０のアリール基を示す。
【００８６】
Ｒ２７、Ｒ２８、Ｒ２９、Ｒ３１〜Ｒ３７、複素環を形成していない場合のＲ２１〜Ｒ２３、およびＲ２５は、これらのうちの他のいずれかと互いに結合して５員環または６員環を形成してもよい。Ｒ３１とＲ３６、Ｒ３１とＲ３７は直接結合してもよい。
複素環を形成していない場合の、Ｒ２１およびＲ２２は、それぞれ独立して、水素原子、置換基を有していてもよい炭素数１〜６のアルキル基もしくはアリル基、または置換基を有していてもよい炭素数６〜１１のアリール基もしくはアルアリール基を示す。複素環を形成していない場合の、Ｒ２３およびＲ２５は、それぞれ独立して、水素原子、ハロゲン原子、または、炭素数１〜６のアルキル基もしくはアルコキシ基を示す。
【００８７】
【化８】
2019151348.tif 000014
【００８８】
ただし、式（ＩＩ）中の記号は以下のとおりである。
環Ｚは、それぞれ独立して、ヘテロ原子を環中に０〜３個有し、かつ置換されていてもよい、５員環または６員環であり、
Ｒ１とＲ２、Ｒ２とＲ３、およびＲ１と環Ｚを構成する炭素原子またはヘテロ原子は、互いに連結して窒素原子とともにそれぞれヘテロ環Ａ１、ヘテロ環Ｂ１およびヘテロ環Ｃ１を形成していてもよく、ヘテロ環を形成していない場合、Ｒ１およびＲ２は、それぞれ独立して、水素原子、ハロゲン原子、または、炭素原子間に不飽和結合、ヘテロ原子、飽和もしくは不飽和の環構造を含んでよく、置換基を有してもよい炭化水素基を示し、Ｒ３およびＲ４は、それぞれ独立して、水素原子、ハロゲン原子、または炭素原子間にヘテロ原子を含んでもよいアルキル基もしくはアルコキシ基を示す。
【００８９】
【化９】
2019151348.tif 000015
【００９０】
ただし、式（ＩＩＩ）中の記号は以下のとおりである。
Ｒ５１は、それぞれ独立にハロゲン原子、または、置換基を有してもよい炭素数１〜３のアルキル基を示し、
Ｒ５２〜Ｒ５８は、それぞれ独立に水素原子、ハロゲン原子、または、置換基を有してもよい炭素数１〜１０のアルキル基を示す。
Ｒ５２とＲ５３は、互いに連結して、炭素数５〜１５の飽和または不飽和の炭化水素環Ｂ２を形成していてもよく、炭化水素環Ｂ２の水素原子は炭素数１〜１０のアルキル基に置換されていてもよく、
Ｒ５４とＲ５５は、互いに連結してベンゼン環Ａ２を形成していてもよく、ベンゼン環Ａ２の水素原子は炭素数１〜１０のアルキル基に置換されていてもよい。
【００９１】
化合物（Ｉ）としては、例えば、式（Ｉ−１）〜（Ｉ−４）のいずれかで示される化合物が挙げられる。
【００９２】
【化１０】
2019151348.tif 000016
【００９３】
ただし、式（Ｉ−１）〜式（Ｉ−４）中の記号は、式（Ｉ）における同記号の各規定と同じであり、好ましい態様も同様である。
【００９４】
化合物（Ｉ−１）〜（Ｉ−４）のうちでも、色素（Ａ）としては、吸収層の可視光透過率を高くできる観点から化合物（Ｉ−１）〜（Ｉ−３）が好ましく、化合物（Ｉ−１）が特に好ましい。
【００９５】
化合物（Ｉ−１）において、Ｘ１としては、基（２ｘ）が好ましく、Ｙ１としては、単結合または基（１ｙ）が好ましい。この場合、Ｒ３１〜Ｒ３６としては、水素原子または炭素数１〜３のアルキル基が好ましく、水素原子またはメチル基がより好ましい。なお、−Ｙ１−Ｘ１−として、具体的には、式（１１−１）〜（１２−３）で示される２価の有機基が挙げられる。
【００９６】
−Ｃ（ＣＨ３）２−ＣＨ（ＣＨ３）−            …（１１−１）
−Ｃ（ＣＨ３）２−ＣＨ２−                    …（１１−２）
−Ｃ（ＣＨ３）２−ＣＨ（Ｃ２Ｈ５）−            …（１１−３）
−Ｃ（ＣＨ３）２−Ｃ（ＣＨ３）（ｎＣ３Ｈ７）−  …（１１−４）
−Ｃ（ＣＨ３）２−ＣＨ２−ＣＨ２−              …（１２−１）
−Ｃ（ＣＨ３）２−ＣＨ２−ＣＨ（ＣＨ３）−      …（１２−２）
−Ｃ（ＣＨ３）２−ＣＨ（ＣＨ３）−ＣＨ２−      …（１２−３）
【００９７】
また、化合物（Ｉ−１）において、Ｒ２１は、溶解性、耐熱性、さらに分光透過率曲線における可視域と近赤外域の境界付近の変化の急峻性の観点から、独立して、式（４−１）または（４−２）で示される基がより好ましい。
【００９８】
【化１１】
2019151348.tif 000017
【００９９】
式（４−１）および式（４−２）中、Ｒ７１〜Ｒ７５は、独立して、水素原子、ハロゲン原子、または炭素数１〜４のアルキル基を示す。
【０１００】
化合物（Ｉ−１）において、Ｒ２４は−ＮＲ２７Ｒ２８が好ましい。−ＮＲ２７Ｒ２８としては、ホスト溶媒や透明樹脂への溶解性の観点から、−ＮＨ−Ｃ（＝Ｏ）−Ｒ２９が好ましい。化合物（Ｉ−１）において、Ｒ２４が−ＮＨ−Ｃ（＝Ｏ）−Ｒ２９の化合物を式（I−１１）に示す。
【０１０１】
【化１２】
2019151348.tif 000018
【０１０２】
化合物（Ｉ−１１）における、Ｒ２３およびＲ２６は、独立して、水素原子、ハロゲン原子、または炭素数１〜６のアルキル基もしくはアルコキシ基が好ましく、いずれも水素原子がより好ましい。
【０１０３】
化合物（Ｉ−１１）において、Ｒ２９としては、置換基を有していてもよい炭素数１〜２０のアルキル基、置換基を有していてもよい炭素数６〜１０のアリール基、または置換基を有していてもよく、炭素原子間に酸素原子を有していてもよい炭素数７〜１８のアルアリール基が好ましい。置換基としては、フッ素原子等のハロゲン原子、水酸基、カルボキシ基、スルホ基、シアノ基、炭素数１〜６のアルキル基、炭素数１〜６のフロロアルキル基、炭素数１〜６のアルコキシ基、炭素数１〜６のアシルオキシ基等が挙げられる。
【０１０４】
Ｒ２９としては、フッ素原子で置換されてもよい直鎖状、分岐鎖状、環状の炭素数１〜１７のアルキル基、炭素数１〜６のフロロアルキル基および／または炭素数１〜６のアルコキシ基で置換されてもよいフェニル基、および炭素原子間に酸素原子を有していてもよい炭素数７〜１８の、末端に炭素数１〜６のフッ素原子で置換されていてもよいアルキル基および／または、炭素数１〜６のアルコキシ基で置換されてもよいフェニル基を有するアルアリール基から選ばれる基が好ましい。
【０１０５】
Ｒ２９としては、独立して１つ以上の水素原子がハロゲン原子、水酸基、カルボキシ基、スルホ基、またはシアノ基で置換されていてもよく、炭素原子間に不飽和結合、酸素原子、飽和もしくは不飽和の環構造を含んでよい、少なくとも１以上の分岐を有する炭素数５〜２５の炭化水素基である基も好ましく使用できる。このようなＲ２９としては、例えば、下記式（１ａ）、（１ｂ）、（２ａ）〜（２ｅ）、（３ａ）〜（３ｅ）で示される基が挙げられる。
【０１０６】
【化１３】
2019151348.tif 000019
【０１０７】
【化１４】
2019151348.tif 000020
【０１０８】
化合物（Ｉ−１１）としては、より具体的に、以下の表５に示す化合物が挙げられる。なお、表５において、基（１１−１）を（１１−１）と示す。他の基についても同様である。以下の他の表においても基の表示は同様である。また、表５に示す化合物は、いずれもスクアリリウム骨格の左右において各記号の意味は同一である。以下の他の表に示すスクアリリウム色素においても同様である。
【０１０９】
【表５】
2019151348.tif 000021
【０１１０】
化合物（Ｉ−１）において、Ｒ２４は、可視光の透過率、特に波長４３０〜５５０ｎｍの光の透過率を高める観点から、−ＮＨ−ＳＯ２−Ｒ３０が好ましい。化合物（Ｉ−１）において、Ｒ２４が−ＮＨ−ＳＯ２−Ｒ３０の化合物を式（Ｉ−１２）に示す。
【０１１１】
【化１５】
2019151348.tif 000022
【０１１２】
化合物（Ｉ−１２）における、Ｒ２３およびＲ２６は、独立して、水素原子、ハロゲン原子、または炭素数１〜６のアルキル基もしくはアルコキシ基が好ましく、いずれも水素原子がより好ましい。
【０１１３】
化合物（Ｉ−１２）において、Ｒ３０は耐光性の点から、独立して、分岐を有してもよい炭素数１〜１２のアルキル基もしくはアルコキシ基、または不飽和の環構造を有する炭素数６〜１６の炭化水素基が好ましい。不飽和の環構造としては、ベンゼン、トルエン、キシレン、フラン、ベンゾフラン等が挙げられる。Ｒ３０は、独立して、分岐を有してもよい炭素数１〜１２のアルキル基もしくはアルコキシ基がより好ましい。なお、Ｒ３０を示す各基において、水素原子の一部または全部がハロゲン原子、特にはフッ素原子に置換されていてもよい。なお、本フィルタが透明基板を含む構成の場合、水素原子のフッ素原子へ置換は、色素（Ｉ−１２）を含有する吸収層と透明基板との密着性が落ちない程度とする。
【０１１４】
不飽和の環構造を有するＲ３０として具体的には、下記式（Ｐ１）〜（Ｐ８）で示される基が挙げられる。
【０１１５】
【化１６】
2019151348.tif 000023
【０１１６】
化合物（Ｉ−１２）としては、より具体的に、以下の表６に示す化合物が挙げられる。
【０１１７】
【表６】
2019151348.tif 000024
【０１１８】
化合物（II）としては、例えば、式（II−１）〜（II−３）のいずれかで示される化合物が挙げられる。
【０１１９】
【化１７】
2019151348.tif 000025
【０１２０】
ただし、式（II−１）、式（II−２）中、Ｒ１およびＲ２は、それぞれ独立に水素原子、ハロゲン原子、または、置換基を有してもよい炭素数１〜１５のアルキル基を示し、Ｒ３〜Ｒ６はそれぞれ独立に水素原子、ハロゲン原子、または、置換基を有してもよい炭素数１〜１０のアルキル基を示す。
【０１２１】
ただし、式（II−３）中、Ｒ１、Ｒ４、およびＲ９〜Ｒ１２は、それぞれ独立に水素原子、ハロゲン原子、または、置換基を有してもよい炭素数１〜１５のアルキル基を示し、Ｒ７およびＲ８はそれぞれ独立に水素原子、ハロゲン原子、または、置換基を有してもよい炭素数１〜５のアルキル基を示す。
【０１２２】
化合物（II−１）および化合物（II−２）におけるＲ１およびＲ２は、透明樹脂への溶解性、可視光透過性等の観点から、独立して、炭素数１〜１５のアルキル基が好ましく、炭素数７〜１５のアルキル基がより好ましく、Ｒ１とＲ２の少なくとも一方が、炭素数７〜１５の分岐鎖を有するアルキル基がさらに好ましく、Ｒ１とＲ２の両方が炭素数８〜１５の分岐鎖を有するアルキル基が特に好ましい。
【０１２３】
Ｒ３は、透明樹脂への溶解性、可視光透過性等の観点から、独立して、水素原子、ハロゲン原子、または炭素数１〜３のアルキル基が好ましく、水素原子、ハロゲン原子、またはメチル基がより好ましい。Ｒ４は、可視域と近赤外域の境界付近の変化の急峻性の観点から、水素原子、またはハロゲン原子が好ましく、水素原子がとくに好ましい。化合物（II−１）におけるＲ５および化合物（II−２）におけるＲ６は、独立して、水素原子、ハロゲン原子、またはハロゲン原子で置換されていてもよい炭素数１〜５のアルキル基が好ましく、水素原子、ハロゲン原子、またはメチル基がより好ましい。
【０１２４】
化合物（II−１）および化合物（II−２）としては、より具体的に、それぞれ以下の表７および表８に示す化合物が挙げられる。表７および表８において、−Ｃ８Ｈ１７、−Ｃ４Ｈ９、−Ｃ６Ｈ１３は、直鎖のオクチル基、ブチル基、ヘキシル基をそれぞれ示す。
【０１２５】
【表７】
2019151348.tif 000026
【０１２６】
【表８】
2019151348.tif 000027
【０１２７】
化合物（II−３）におけるＲ１は、透明樹脂への溶解性、可視光透過性等の観点から、独立して、炭素数１〜１５のアルキル基が好ましく、炭素数１〜１０のアルキル基がより好ましく、エチル基、またはイソプロピル基が特に好ましい。
【０１２８】
Ｒ４は、可視光透過性、合成容易性の観点から、水素原子、またはハロゲン原子が好ましく、水素原子が特に好ましい。Ｒ７およびＲ８は、独立して、水素原子、ハロゲン原子、またはハロゲン原子で置換されていてもよい炭素数１〜５のアルキル基が好ましく、水素原子、ハロゲン原子、またはメチル基がより好ましい。
【０１２９】
Ｒ９〜Ｒ１２は、独立して、水素原子、ハロゲン原子、またはハロゲン原子で置換されていてもよい炭素数１〜５のアルキル基が好ましい。−ＣＲ９Ｒ１０−ＣＲ１１Ｒ１２−として、上記基（１１−１）〜（１１−３）または、以下の式（１１−５）で示される２価の有機基が挙げられる。
−Ｃ（ＣＨ３）（ＣＨ２−ＣＨ（ＣＨ３）２）−ＣＨ（ＣＨ３）−…（１１−５）
【０１３０】
化合物（II−３）としては、より具体的に、以下の表９に示す化合物が挙げられる。
【０１３１】
【表９】
2019151348.tif 000028
【０１３２】
化合物（III）としては、例えば、式（III−１）または式（III−２）のいずれかで示される化合物が挙げられる。
【０１３３】
【化１８】
2019151348.tif 000029
【０１３４】
ただし、（III−１）、（III−２）中、Ｒ５２〜Ｒ６２は、それぞれ独立に水素原子、ハロゲン原子、または、置換基を有してもよい炭素数１〜１０のアルキル基を示す。
【０１３５】
化合物（III−１）、化合物（III−２）中、Ｒ５２、Ｒ５３は、独立して、水素原子、ハロゲン原子、またはハロゲン原子で置換されていてもよい炭素数１〜６のアルキル基が好ましく、水素原子、ハロゲン原子、またはメチル基がより好ましい。Ｒ５８は、水素原子、ハロゲン原子、またはハロゲン原子で置換されていてもよい炭素数１〜６のアルキル基が好ましく、合成容易性の観点から、炭素数１〜３のアルキル基がより好ましい。Ｒ５６、Ｒ５７、Ｒ５９〜Ｒ６２は、それぞれ独立に水素原子、ハロゲン原子、または、置換基を有してもよい炭素数１〜６のアルキル基が好ましく、合成容易性の観点から、水素原子がより好ましい。化合物（III−１）、化合物（III−２）としては、より具体的に、以下の表１０、表１１にそれぞれ示す化合物が挙げられる。
【０１３６】
【表１０】
2019151348.tif 000030
【０１３７】
【表１１】
2019151348.tif 000031
【０１３８】
色素（Ｄ）は、１種の化合物からなってもよく、２種以上の化合物からなってもよい。２種以上の化合物からなる場合は、個々の化合物が色素（Ｄ）の性質を必ずしも有する必要はなく、混合物として、色素（Ｄ）の性質を有すればよい。
【０１３９】
化合物（Ｉ）〜（III）は、それぞれ公知の方法で、製造できる。化合物（Ｉ）について、化合物（Ｉ−１１）は、例えば、米国特許第５,５４３,０８６号明細書に記載された方法で製造できる。化合物（Ｉ−１２）は、例えば、米国特許出願公開第２０１４／００６１５０５号明細書、国際公開第２０１４／０８８０６３号明細書に記載された方法で製造可能である。化合物（II）については、国際公開第２０１７／１３５３５９号明細書に記載された方法で製造可能である。
【０１４０】
ＵＶ色素は、具体例に、オキサゾール系、メロシアニン系、シアニン系、ナフタルイミド系、オキサジアゾール系、オキサジン系、オキサゾリジン系、ナフタル酸系、スチリル系、アントラセン系、環状カルボニル系、トリアゾール系等の色素が挙げられる。この中でも、オキサゾール系、またはメロシアニン系の色素が好ましい。また、ＵＶ色素は、吸収層に１種を単独で用いてもよく、２種以上を併用してもよい。
【０１４１】
透明樹脂は、色素（Ａ）との関係において（ｉ−１）、（ｉ−２）および（ｉ−５）を満足する透明樹脂が用いられる。
【０１４２】
透明樹脂は、色素（Ａ）の種類に応じて、例えば、アクリル樹脂、エポキシ樹脂、エン・チオール樹脂、ポリカーボネート樹脂、ポリエーテル樹脂、ポリアリレート樹脂、ポリサルホン樹脂、ポリエーテルサルホン樹脂、ポリパラフェニレン樹脂、ポリアリーレンエーテルフォスフィンオキシド樹脂、ポリイミド樹脂、ポリアミドイミド樹脂、ポリオレフィン樹脂、環状オレフィン樹脂、およびポリエステル樹脂等から選ばれる１種以上が使用される。
【０１４３】
透明樹脂は、これらのなかでも、ポリエステル樹脂、ポリカーボネート樹脂、ポリイミド樹脂、およびアクリルイミド樹脂が好ましい。これらの樹脂は１種を単独で使用してもよく、２種以上を混合して使用してもよい。色素（Ａ）が色素（Ａ１）または色素（Ａ２）である場合、特に、ポリエステル樹脂、ポリカーボネート樹脂、ポリイミド樹脂、およびアクリルイミド樹脂が好ましい。
【０１４４】
透明樹脂としては、市販品を用いてもよい。市販品としては、ポリエステル樹脂として、ＯＫＰ４ＨＴ、ＯＫＰ４、Ｂ−ＯＫＰ２、ＯＫＰ−８５０（以上、いずれも大阪ガスケミカル（株）製、商品名）、バイロン（登録商標）１０３（東洋紡（株）製、商品名）等が挙げられる。
【０１４５】
ポリカーボネート樹脂として、ＬｅＸａｎ（登録商標）ＭＬ９１０３(ｓａｂｉｃ社製、商品名）、ＥＰ５０００（三菱ガス化学（株）社製、商品名）、ＳＰ３８１０（帝人（株）製、商品名）、ＳＰ１５１６（帝人（株）製、商品名）、ＴＳ２０２０（帝人（株）製、商品名）、ｘｙｌｅｘ（登録商標）７５０７（ｓａｂｉｃ社製、商品名)等が挙げられる。
【０１４６】
ポリイミド樹脂として、ネオプリム（登録商標）Ｃ３６５０（三菱ガス化学（株）製、商品名）、同Ｃ３Ｇ３０（三菱ガス化学（株）製、商品名）、同Ｃ３４５０（三菱ガス化学（株）製、商品名）、ＪＬ−２０（新日本理化製、商品名）、ＦＰＣ−０２２０（三菱ガス化学（株）社製、商品名）（これらのポリイミド樹脂には、シリカが含まれていてもよい）等が挙げられる。アクリルイミド樹脂として、ＰＬＥＸＩＭＩＤ８８１７（ダイセルエボニック社製、商品名）等が挙げられる。
【０１４７】
透明樹脂は、透明性、および色素（Ａ）、さらには色素（Ｄ）の溶解性、ならびに耐熱性の観点からは、ガラス転移点（Ｔｇ）が高い、例えば、Ｔｇが１４０℃以上の樹脂が好ましい。
【０１４８】
吸収層は、さらに、本発明の効果を損なわない範囲で、密着性付与剤、色調補正色素、レベリング剤、帯電防止剤、熱安定剤、光安定剤、酸化防止剤、分散剤、難燃剤、滑剤、可塑剤等の任意成分を有してもよい。
【０１４９】
本フィルタは、吸収層が（ｉ−１）〜（ｉ−５）の特性を有する色素（Ａ）と透明樹脂を含有することで、（ii−１）の特性を有する。言い換えれば、色素（Ａ）は、これを用いた際に得られる、光学フィルタが（ii−１）の特性を満たすことを可能にする化合物である。
【０１５０】
（ii−１）入射角６０度において８００〜９００ｎｍの波長領域の光の平均透過率Ｔ８００−９００ａｖｅ６０°が５％以下である。平均透過率Ｔ８００−９００ａｖｅ６０°は３％以下が好ましく、１％以下がより好ましい。
【０１５１】
本フィルタにおいて、吸収層が色素（Ａ）に加えて色素（Ｄ）を含有する場合、色素（Ｄ）は、色素（Ａ）と共に用いて得られる光学フィルタが、以下の（ii−２）〜（ii−６）の要件を満たす化合物が好ましい。
【０１５２】
（ii−２）光学フィルタは、入射角０度において４３５〜４８０ｎｍの波長領域の光の平均透過率Ｔ４３５−４８０ａｖｅ０°が７０％以上である。
（ii−３）光学フィルタは、入射角０度において４９０〜５８０ｎｍの波長領域の光の平均透過率Ｔ４９０−５８０ａｖｅ０°が８４％以上である。
（ii−４）光学フィルタは、入射角６０度において８００〜９００ｎｍの波長領域の光の平均透過率Ｔ８００−９００ａｖｅ６０°が１％以下である。
（ii−５）光学フィルタは、入射角６０度において８００〜９００ｎｍの波長領域の光の最大透過率Ｔ８００−９００ｍａｘ６０°が１０％以下である。
（ii−６）光学フィルタは、入射角０度で透過率が２０％を示す波長の短波長側の波長λＳＨＴ２０−０°が６４０〜６９０ｎｍの波長領域にあり、入射角３０度で透過率が２０％を示す波長の短波長側の波長λＳＨＴ２０−３０°と、波長λＳＨＴ２０−０°との差が１０ｎｍ以下である。
【０１５３】
（ii−２）における平均透過率Ｔ４３５−４８０ａｖｅ０°は、７５％以上が好ましく、７７％以上がより好ましい。（ii−３）における平均透過率Ｔ４９０−５８０ａｖｅ０°は、８５％以上が好ましく、８７％以上がより好ましい。（ii−４）における平均透過率Ｔ８００−９００ａｖｅ６０°は、０．９％以下が好ましく、０．５％以下がより好ましい。（ii−５）における最大透過率Ｔ８００−９００ｍａｘ６０°は、８．５％以下が好ましく、５％以下がより好ましい。（ii−６）において、波長λＳＨＴ２０−３０°と、波長λＳＨＴ２０−０°との差は５ｎｍ以下が好ましく、３ｎｍ以下がより好ましい。
【０１５４】
吸収層において色素（Ａ）の含有量は、本フィルタの設計に応じて、本フィルタが（ｉｉ−１）を満足する量である。吸収層において色素（Ａ）の含有量は、可視光の透過率を確保しつつ、近赤外光を遮光し、高い角度で入射した光に対する反射層の入射角依存性を抑制する、特に、高入射角での８００〜９００ｎｍの波長域の光漏れを低減する観点から、透明樹脂１００質量部に対して０．１〜２０質量部が好ましく、溶解性の観点から１〜２０質量部がより好ましい。
【０１５５】
色素（Ａ）において、色素Ｓ、色素Ｍおよび色素Ｌから選ばれる２種以上を用いる場合、各色素の含有量は、色素（Ａ）全体の合計含有量を上記範囲とした上で、透明樹脂１００質量部に対して０．１〜２０質量部が好ましく、１〜２０質量部がより好ましい。
【０１５６】
吸収層が色素（Ａ）と色素（Ｄ）を含有する場合、その含有量は、それぞれ、本フィルタの設計に応じて、（ｉｉ−２）〜（ｉｉ−６）の特性を満足するように適宜選択される。
【０１５７】
この場合、吸収層における色素（Ａ）の含有量は上記と同様であり、色素（Ｄ）の含有量は、可視光の透過率を確保しつつ、色素（Ｄ）の特性を発揮できる観点から、透明樹脂１００質量部に対して０．１〜２０質量部が好ましく、１〜２０質量部がより好ましい。さらに色素（Ａ）と色素（Ｄ）の合計含有量は、透明樹脂１００質量部に対して０．１〜２０質量部が好ましく、１〜２０質量部がより好ましい。
【０１５８】
本フィルタにおいて、吸収層の厚さは、０．１〜１００μｍが好ましい。吸収層が複数層からなる場合、各層の合計の厚さは、０．１〜１００μｍが好ましい。厚さが０．１μｍ未満では、所望の光学特性を十分に発現できないおそれがあり、厚さが１００μｍ超では、層の平坦性が低下し、吸収率の面内バラツキが生じるおそれがある。吸収層の厚さは、０．３〜５０μｍがより好ましい。また、反射層や、反射防止層等の他の機能層を備えた場合、その材質によっては、吸収層が厚すぎると割れ等が生ずるおそれがある。そのため、吸収層の厚さは、０．３〜１０μｍがより好ましい。
【０１５９】
吸収層は、例えば、色素（Ａ）と、好ましくは色素（Ａ）および色素（Ｄ）と、透明樹脂または透明樹脂の原料成分と、必要に応じて配合される各成分とを、溶媒に溶解または分散させて塗工液を調製し、これを基材に塗工し乾燥させ、さらに必要に応じて硬化させて形成できる。上記基材は、本フィルタに含まれる透明基板でもよいし、吸収層を形成する際にのみ使用する剥離性の基材でもよい。また、溶媒は、安定に分散できる分散媒または溶解できる溶媒であればよい。
【０１６０】
また、塗工液は、微小な泡によるボイド、異物等の付着による凹み、乾燥工程でのはじき等の改善のため界面活性剤を含んでもよい。さらに、塗工液の塗工には、例えば、浸漬コーティング法、キャストコーティング法、またはスピンコート法等を使用できる。上記塗工液を基材上に塗工後、乾燥させることにより吸収層が形成される。また、塗工液が透明樹脂の原料成分を含有する場合、さらに熱硬化、光硬化等の硬化処理を行う。
【０１６１】
また、吸収層は、押出成形によりフィルム状に製造可能でもあり、このフィルムを他の部材に積層し熱圧着等により一体化させてもよい。例えば、本フィルタが透明基板を含む場合、このフィルムを透明基板上に貼着してもよい。
【０１６２】
吸収層は、本フィルタの中に１層有してもよく、２層以上有してもよい。２層以上有する場合、各層は同じ構成であっても異なってもよい。吸収層が色素（Ａ）、色素（Ｄ）およびＵＶ色素を含む場合を例とすれば、一方の層を、色素（Ａ）および色素（Ｄ）と透明樹脂を含む近赤外吸収層とし、もう一方の層を、ＵＶ色素と透明樹脂を含む近紫外吸収層としてもよい。他の例として、一方の層を色素（Ｄ）と透明樹脂を含む第１の近赤外吸収層とし、もう一方の層を、色素（Ａ）とＵＶ色素と透明樹脂を含む第２の近赤外吸収層としてもよい。また、吸収層は、それ自体が基板（樹脂基板）として機能するものでもよい。
【０１６３】
（透明基板）
本フィルタに透明基板を用いる場合、透明基板は、略４００〜７００ｎｍの可視光を透過すれば、構成する材料は特に制限されず、近赤外光や近紫外光を吸収する材料でもよい。例えば、ガラスや結晶等の無機材料や、透明樹脂等の有機材料が挙げられる。
【０１６４】
透明基板に使用できるガラスとしては、フツリン酸塩系ガラスやリン酸塩系ガラス等に銅イオンを含む吸収型のガラス（近赤外線吸収ガラス）、ソーダライムガラス、ホウケイ酸ガラス、無アルカリガラス、石英ガラス等が挙げられる。なお、「リン酸塩系ガラス」は、ガラスの骨格の一部がＳｉＯ２で構成されるケイリン酸塩ガラスも含む。
【０１６５】
ガラスとしては、ガラス転移点以下の温度で、イオン交換により、ガラス板主面に存在するイオン半径が小さいアルカリ金属イオン（例えば、Ｌｉイオン、Ｎａイオン）を、イオン半径のより大きいアルカリイオン（例えば、Ｌｉイオンに対してはＮａイオンまたはＫイオンであり、Ｎａイオンに対してはＫイオンである。）に交換して得られる化学強化ガラスを使用してもよい。
【０１６６】
透明基板として使用できる透明樹脂材料としては、ポリエチレンテレフタレート、ポリブチレンテレフタレート等のポリエステル樹脂、ポリエチレン、ポリプロピレン、エチレン酢酸ビニル共重合体等のポリオレフィン樹脂、ノルボルネン樹脂、ポリアクリレート、ポリメチルメタクリレート等のアクリル樹脂、ウレタン樹脂、塩化ビニル樹脂、フッ素樹脂、ポリカーボネート樹脂、ポリビニルブチラール樹脂、ポリビニルアルコール樹脂、ポリイミド樹脂等が挙げられる。
【０１６７】
また、透明基板に使用できる結晶材料としては、水晶、ニオブ酸リチウム、サファイア等の複屈折性結晶が挙げられる。透明基板の光学特性は、上記吸収層、反射層等と積層して得られる光学フィルタとして、前述した光学特性を有するとよい。結晶材料としてはサファイアが好ましい。
【０１６８】
透明基板は、光学フィルタとしての光学特性、機械特性等の長期にわたる信頼性に係る形状安定性の観点、フィルタ製造時のハンドリング性等から、無機材料が好ましく、特にガラス、およびサファイアが好ましい。
【０１６９】
透明基板の形状は特に限定されず、ブロック状、板状、またはフィルム状でもよく、その厚さは、例えば、０．０３〜５ｍｍが好ましく、薄型化の観点からは、０．０３〜０．５ｍｍがより好ましい。加工性の観点から言えば、ガラスからなる板厚０．０５〜０．５ｍｍの透明基板が好ましい。
【０１７０】
（反射層）
反射層は、例えば、誘電体多層膜からなり、特定の波長域の光を遮蔽する機能を有する。反射層としては、例えば、可視光を透過し、吸収層の遮光域以外の波長の光を主に反射する波長選択性を有するものが挙げられる。反射層は、近赤外光を反射する反射領域を有することが好ましい。この場合、反射層の反射領域は、吸収層の近赤外域における遮光領域を含んでもよい。反射層は、上記特性に限らず、所定の波長域の光、例えば、近紫外域をさらに遮断する仕様に適宜設計してよい。
【０１７１】
反射層が近赤外光を反射する反射領域を有する場合、吸収層と反射層は以下の関係を有することが好ましい。
【０１７２】
吸収層は、入射角０度の光に対して透過率が２０％を示す波長の短波長側の波長λＡＢＳＨＴ２０−０°が６５０〜７２０ｎｍの波長領域に有ることが好ましい。そして、λＡＢＳＨＴ２０−０°は、反射層を含む光学フィルタが、該反射層において入射角０度の光に対して透過率が２０％を示す短波長側の波長λＲＥＳＨＴ２０−０°との関係が（iv−１）を満足することが好ましい。
（iv−１）λＡＢＳＨＴ２０−０°＋３０ｎｍ≦λＲＥＳＨＴ２０−０°≦７９０ｎｍ
【０１７３】
反射層は、さらに（iv−２）を満足することが好ましい。
（iv−２）反射層は、λＲＥＳＨＴ２０−０°からλＲＥＳＨＴ２０−０°＋３００ｎｍまでの波長領域の光における平均透過率が１０％以下である。
【０１７４】
本フィルタは、吸収層が、色素（Ａ）を含有することで、反射層による高い角度で入射した光に対する反射層の入射角依存性を抑制できる、特に、高入射角での８００〜９００ｎｍの波長域の光漏れを低減できる。
【０１７５】
反射層は、低屈折率の誘電体膜（低屈折率膜）と高屈折率の誘電体膜（高屈折率膜）とを交互に積層した誘電体多層膜から構成される。高屈折率膜は、好ましくは、屈折率が１．６以上であり、より好ましくは２．２〜２．５である。高屈折率膜の材料としては、例えばＴａ２Ｏ５、ＴｉＯ２、Ｎｂ２Ｏ５が挙げられる。これらのうち、成膜性、屈折率等における再現性、安定性等の点から、ＴｉＯ２が好ましい。
【０１７６】
一方、低屈折率膜は、好ましくは、屈折率１．６未満であり、より好ましくは１．４５以上１．５５未満である。低屈折率膜の材料としては、例えばＳｉＯ２、ＳｉＯｘＮｙ等が挙げられる。成膜性における再現性、安定性、経済性等の点から、ＳｉＯ２が好ましい。
【０１７７】
さらに、反射層は、透過域と遮光域の境界波長領域で透過率が急峻に変化することが好ましい。この目的のためには、反射層を構成する誘電体多層膜の合計積層数は、１５層以上が好ましく、２５層以上がより好ましく、３０層以上がさらに好ましい。ただし、合計積層数が多くなると、反り等が発生したり、膜厚が増加したりするため、合計積層数は１００層以下が好ましく、７５層以下がより好ましく、６０層以下がより一層好ましい。また、誘電体多層膜の膜厚は、２〜１０μｍが好ましい。
【０１７８】
誘電体多層膜の合計積層数や膜厚が上記範囲内であれば、反射層は小型化の要件を満たし、高い生産性を維持しながら入射角依存性を抑制できる。また、誘電体多層膜の形成には、例えば、ＣＶＤ法、スパッタリング法、真空蒸着法等の真空成膜プロセスや、スプレー法、ディップ法等の湿式成膜プロセス等を使用できる。
【０１７９】
反射層は、１層（１群の誘電体多層膜）で所定の光学特性を与えたり、２層で所定の光学特性を与えたりしてもよい。２層以上有する場合、各反射層は同じ構成でも異なる構成でもよい。反射層を２層以上有する場合、通常、反射帯域の異なる複数の反射層で構成される。
【０１８０】
例として、２層の反射層を設ける場合、一方を、近赤外域のうち短波長帯の光を遮蔽する近赤外反射層とし、他方を、該近赤外域の長波長帯および近紫外域の両領域の光を遮蔽する近赤外・近紫外反射層としてもよい。また、例えば、本フィルタが透明基板を有する場合に、２層以上の反射層を設ける際には、全てを透明基板の一方の主面上に設けてもよく、各反射層を、透明基板を挟んでその両主面上に設けてもよい。
【０１８１】
（反射防止層）
反射防止層としては、誘電体多層膜や中間屈折率媒体、屈折率が漸次的に変化するモスアイ構造などが挙げられる。中でも光学的効率、生産性の観点から誘電体多層膜が好ましい。反射防止層は、反射層と同様に誘電体膜を交互に積層して得られる。
【０１８２】
本フィルタは、他の構成要素として、例えば、特定の波長域の光の透過と吸収を制御する無機微粒子等による吸収を与える構成要素（層）などを備えてもよい。無機微粒子の具体例としては、ＩＴＯ（Ｉｎｄｉｕｍ  ＴＩＮ  Ｏｘｉｄｅｓ）、ＡＴＯ（Ａｎｔｉｍｏｎｙ―ｄｏｐｅｄ  ＴＩＮ  Ｏｘｉｄｅｓ）、タングステン酸セシウム、ホウ化ランタン等が挙げられる。ＩＴＯ微粒子、タングステン酸セシウム微粒子は、可視光の透過率が高く、かつ１２００ｎｍを超える赤外波長領域の広範囲に光吸収性を有するため、かかる赤外光の遮蔽性を必要とする場合に使用できる。
【０１８３】
本フィルタは、反射層と、色素（Ａ）を含有する吸収層とを有することで、高い角度で入射した光に対する入射角依存性を抑制できる、特には、高入射角での８００〜９００ｎｍの波長域の光漏れを低減できるとともに、可視光の透過率が高い。
【０１８４】
本フィルタは、吸収層が色素（Ａ）を含有したときに、上記（ii−１）を満足する。本フィルタは、吸収層がさらに色素（Ｄ）を含有する場合、上記（ii−２）〜（ii−６）の光学特性を満足する。
【０１８５】
本フィルタは、例えば、デジタルスチルカメラ等の撮像装置に使用した場合に、色再現性に優れる撮像装置を提供できる。本フィルタを用いた撮像装置は、固体撮像素子と、撮像レンズと、本フィルタとを備える。本フィルタは、例えば、撮像レンズと固体撮像素子との間に配置されたり、撮像装置の固体撮像素子、撮像レンズ等に粘着剤層を介して直接貼着されたりして使用できる。
【実施例】
【０１８６】
次に、本発明を実施例によりさらに具体的に説明する。【０１８７】
［試験例１〜７２；吸収層の作製および評価］
（色素）
実施例で使用する色素（Ａ）として、色素（Ａ１１−１Ｂ）、色素（Ａ１２−１Ｂ）、色素（Ａ１２−２Ｐ）、色素（Ａ２１−１Ｂ）、色素（Ａ２２−１Ｂ）、色素（Ａ２２−１Ｐ）を、Ｄｙｅｓ  ａｎｄ  ｐｉｇｍｅｎｔｓ  ７３（２００７）  ３４４−３５２に記載の方法で合成した。また、色素（Ｄ）として、化合物（Ｉ−１２−２４）を常法により合成した。【０１８８】
また、比較例用の色素として、ＦＤＮ００３（山田化学社製、フタロシアニン系色素）、ＡＤＳ１０６５Ａ（Ａｍｅｒｉｃａｎ ｄｙｅ ｓｏｕｒｃｅ社製、ジイモニウム系色素）、ＡＤＳ−９２０ＭＣ（Ａｍｅｒｉｃａｎ ｄｙｅ ｓｏｕｒｃｅ社製、Ｎｉジチオール錯体系色素）を準備した。また、以下の、スクアリリウム系の色素（Ｓｃｆ）、シアニン系の色素（Ａｃｆ１）〜（Ａｃｆ７）を合成した。【０１８９】
【化１９】
2019151348.tif 000032
【０１９０】
【化２０】
2019151348.tif 000033
【０１９１】
【化２１】
2019151348.tif 000034
【０１９２】
上記各色素をジクロロメタンに溶解して波長４００〜１１００ｎｍの光吸収スペクトルを測定して、最大吸収波長λｍａｘ（Ａ）ＤＣＭを求めた。さらに、λｍａｘ（Ａ）ＤＣＭの透過率を１０％に濃度調整したときの、４３５〜４８０ｎｍの波長領域の光の平均透過率Ｔ４３５−４８０ａｖｅ（Ａ）ＤＣＭおよび４８０〜５９０ｎｍの波長領域の光に対する平均透過率Ｔ４８０−５９０ａｖｅ（Ａ）ＤＣＭを求めた。これらの色素の光学特性の評価には、紫外可視分光光度計（（株）日立ハイテクノロジーズ社製、Ｕ−４１００形）を用いた。結果を表１２に示す。表中、「ＤＣＭ中Ｔ４３５−４８０」は、平均透過率Ｔ４３５−４８０ａｖｅ（Ａ）ＤＣＭを示し、「ＤＣＭ中Ｔ４８０−５９０」は平均透過率Ｔ４８０−５９０ａｖｅ（Ａ）ＤＣＭを示す。【０１９３】
【表１２】
2019151348.tif 000035
【０１９４】
表１２から分かるようにシアニン系色素以外の色素は、ジクロロメタン溶液における分光特性において、可視光の透過率が十分でない。【０１９５】
（吸収層の作製）
上記で合成したシアニン系の色素と透明樹脂を用いて吸収層を作製し光学特性を評価した。試験例１〜６、１４〜１９、２７〜３２、３９〜４４、５１〜５３が本フィルタに係る試験例であり、試験例７〜１３、２０〜２６、３３〜３８、４５〜５０、５４〜７２が比較試験例である。透明樹脂として、以下の市販品を用いた。【０１９６】
＜透明樹脂＞
透明樹脂（Ｒ１）；ＯＫＰ−８５０（大阪ガスケミカル（株）製、商品名、ポリエステル樹脂）
透明樹脂（Ｒ２）；ＳＰ３８１０（帝人（株）製、商品名、ポリカーボネート樹脂）
透明樹脂（Ｒ３）；ＰＬＥＸＩＭＩＤ８８１７（ダイセルエボニック社製、商品名、アクリルイミド樹脂）
透明樹脂（Ｒ４）；ネオプリム（登録商標）Ｃ３Ｇ３０（三菱ガス化学（株）製、商品名、ポリイミド樹脂）
透明樹脂（Ｒ５）；ＦＰＣ−０２２０（三菱ガス化学（株）社製、商品名、ポリイミド樹脂）
比較例用透明樹脂（Ｒｃｆ）；ＢＲ９６（三菱レイヨン（株）製、商品名、アクリル樹脂）【０１９７】
色素と、透明樹脂（Ｒ１）、シクロヘキサノンを十分に撹拌し、均一に溶解した。得られた溶液をガラス板（Ｄ２６３；ＳＣＨＯＴＴ製）上に塗布し、乾燥して表１３に示す膜厚の吸収層を得た。色素の添加量は最大吸収波長λｍａｘ（Ａ）ＴＲでの光の透過率が１０％になるように調整した。波長４００〜１１００ｎｍの吸収層付きガラス板の分光透過率曲線とガラス板の分光透過率曲線を用いて、吸収層の分光透過率曲線を得た。【０１９８】
分光透過率曲線から４３５〜４８０ｎｍの波長領域の光の平均透過率Ｔ４３５−４８０ａｖｅ（Ａ）ＴＲ（表中、「樹脂中Ｔ４３５−４８０」）および４８０〜５９０ｎｍの波長領域の光に対する平均透過率Ｔ４８０−５９０ａｖｅ（Ａ）ＴＲ（表中、「樹脂中Ｔ４８０−５９０」）を求めた。また、平均透過率Ｔ４３５−４８０ａｖｅ（Ａ）ＴＲと平均透過率Ｔ４３５−４８０ａｖｅ（Ａ）ＤＣＭの差（表中、「Ｔ４３５−４８０の差」）、および平均透過率Ｔ４８０−５９０ａｖｅ（Ａ）ＴＲと平均透過率Ｔ４８０−５９０ａｖｅ（Ａ）ＤＣＭの差（表中、「Ｔ４８０−５９０の差」）を求めた。さらに、質量吸光係数／（ｃｍ・質量％）を求めた。結果を表１３に示す。表中の色素濃度は、上記λｍａｘ（Ａ）ＴＲでの光の透過率が１０％になるように調整した際の、透明樹脂（Ｒ１）１００質量部に対する質量部である。【０１９９】
【表１３】
2019151348.tif 000036
【０２００】
上記において透明樹脂（Ｒ１）を透明樹脂（Ｒ２）〜透明樹脂（Ｒ５）、または比較例用透明樹脂（Ｒｃｆ）に代えて同様の評価を行った。結果を透明樹脂（Ｒ２）については表１４に、透明樹脂（Ｒ３）については表１５に、透明樹脂（Ｒ４）については表１６に、透明樹脂（Ｒ５）については表１７に、比較例用透明樹脂（Ｒｃｆ）については表１８に示す。【０２０１】
【表１４】
2019151348.tif 000037
【０２０２】
【表１５】
2019151348.tif 000038
【０２０３】
【表１６】
2019151348.tif 000039
【０２０４】
【表１７】
2019151348.tif 000040
【０２０５】
【表１８】
2019151348.tif 000041
【０２０６】
表１３〜１８から色素（Ａ１）または色素（Ａ２）とこれらと組み合わせて好適な透明樹脂を用いれば、（ｉ−１）〜（ｉ−５）の要件を満たすことが明らかである。【０２０７】
［例１〜６；光学フィルタの製造・評価］
（光学フィルタの製造）
厚さ０．３ｍｍのガラス（Ｄ２６３；ＳＣＨＯＴＴ製）基板に蒸着法により、ＴｉＯ２膜とＳｉＯ２膜を交互に積層して誘電体多層膜からなる反射層Ｘを形成した。反射層Ｘの入射角と各波長域における透過率の関係を表１９に示す。また、ガラス基板の反射層Ｘが形成されたのと反対側の主面上に、表２０に示す透明樹脂と色素（Ａ）、色素（Ｄ）を組み合わせて、吸収層を形成し、例１〜６の光学フィルタ（ＮＩＲフィルタ）を得た。なお、表２０中の色素含有量は、透明樹脂１００質量部に対する色素の質量部である。【０２０８】
表１９において、ＴＲＥ４３５−４８０ａｖｅは、４３５〜４８０ｎｍの波長領域の光の平均透過率、ＴＲＥ４９０−５８０ａｖｅは４９０〜５８０ｎｍの波長領域の光に対する平均透過率、ＴＲＥ８００−９００ａｖｅは８００〜９００ｎｍの波長領域の光に対する平均透過率、ＴＲＥ８００−９００ｍａｘは８００〜９００ｎｍの波長領域の光に対する最大透過率、λＲＥＳＨＴ２０は反射帯の短波長側で透過率が２０％となる波長をそれぞれ示す。【０２０９】
【表１９】
2019151348.tif 000042
【０２１０】
【表２０】
2019151348.tif 000043
【０２１１】
（評価）
得られた例１〜例６の光学フィルタにおける入射角と各波長域における透過率の関係をそれぞれ表２１〜表２６に示す。表中、Ｔ４３５−４８０ａｖｅは、４３５〜４８０ｎｍの波長領域の光の平均透過率、Ｔ４９０−５８０ａｖｅは４９０〜５８０ｎｍの波長領域の光に対する平均透過率、Ｔ８００−９００ａｖｅは８００〜９００ｎｍの波長領域の光に対する平均透過率、Ｔ８００−９００ｍａｘは８００〜９００ｎｍの波長領域の光に対する最大透過率、λＳＨＴ２０はＮＩＲ遮蔽帯の短波長側で透過率が２０％となる波長をそれぞれ示す。【０２１２】
【表２１】
2019151348.tif 000044
【０２１３】
【表２２】
2019151348.tif 000045
【０２１４】
【表２３】
2019151348.tif 000046
【０２１５】
【表２４】
2019151348.tif 000047
【０２１６】
【表２５】
2019151348.tif 000048
【０２１７】
【表２６】
2019151348.tif 000049
【０２１８】
表２１〜２６より、例１〜例６において、入射角０度のλＳＨＴ２０と入射角３０度のλＳＨＴ２０の差は、いずれも１ｎｍ以下であることがわかる。例１〜例６の光学フィルタは、（ii−１）〜（ii−６）のいずれも満足する光学フィルタである。
【産業上の利用可能性】
【０２１９】
本発明の光学フィルタは、可視光の透過性が良好であり、特に高い入射角における近赤外光の遮蔽性の低下が抑制された良好な近赤外線遮蔽特性を有するので、近年、高性能化が進むデジタルスチルカメラ等の撮像装置等の用途に有用である。【０２２０】
本発明を詳細に、また特定の実施態様を参照して説明したが、本発明の精神と範囲を逸脱することなく、様々な変更や修正を加えることができることは、当業者にとって明らかである。
本出願は、２０１８年２月５日出願の日本特許出願２０１８−０１８６０７に基づくものであり、その内容はここに参照として取り込まれる。
【符号の説明】
【０２２１】
１０Ａ，１０Ｂ，１０Ｃ，１０Ｄ，１０Ｅ，１０Ｆ…光学フィルタ、１１，１１ａ，１１ｂ…吸収層、１２，１２ａ，１２ｂ…反射層、１３…透明基板、１４…反射防止層。
【図１】
2019151348.tif 000057
【図２】
2019151348.tif 000058
【図３】
2019151348.tif 000059
【図４】
2019151348.tif 000060
【図５】
2019151348.tif 000061
【図６】
2019151348.tif 000062
【国際調査報告】
2019151348.tif 000063
2019151348.tif 000064